(57)【要約】ポリプロピオラクトンポリマーを含むポリプロピオラクトン組成物に関する、組成物、システムおよび方法を開示する。このようなポリマーは、式（Ｉ）のポリプロピオラクトン鎖を含む：2018505286.tif 000128式中、ｎは、１０〜約１，０００の整数であり、Ｙは、−Ｈまたはカチオンのいずれかである。本開示は一般に、ポリプロピオラクトンおよびそれを生成する方法に関し、ならびにさらに具体的には、アクリレート末端基を有するポリプロピオラクトンおよびそれを生成するための方法、ならびにアクリル酸の生成におけるこのようなアクリレート末端基を有するポリプロピオラクトンの使用に関する。
2018505286.tif 000002
【特許請求の範囲】
【請求項１】
ポリプロピオラクトン組成物を生成するための方法であって、ベータプロピオラクトンおよび式（ＩＩＩ）の少なくとも１つの化合物またはその塩を合わせて、前記ポリプロピオラクトン組成物を生成することを含み、
前記式（ＩＩＩ）の少なくとも１つの化合物が、構造
【化１１１】
2018505286.tif 000115
［式中、各ｐは、独立に、０〜９の整数である］を独立に有し、
前記ポリプロピオラクトン組成物が、
（ａ）構造
【化１１２】
2018505286.tif 000116
を有するアクリレート末端基、および
（ｂ）構造
【化１１３】
2018505286.tif 000117
を有する繰り返し単位を含むポリマー鎖
を独立に含むポリプロピオラクトンポリマーまたはその塩を含み、
前記アクリレート末端基が、前記ポリマー鎖のアルキル末端をキャップし、
（１）前記ポリプロピオラクトン組成物が、約４０，０００ｇ／ｍｏｌに等しいかまたはそれ未満のＭｎを有し、
（２）前記ポリプロピオラクトン組成物が、約２．０に等しいかまたはそれ未満の多分散性を有し、
（３）前記ポリプロピオラクトン組成物の少なくとも９０重量％が、前記アクリレート末端基を有するポリプロピオラクトンポリマーまたはその塩を含む、
方法。
【請求項２】
前記ポリプロピオラクトンポリマーまたはその塩が、式（Ｉ）の構造
【化１１４】
2018505286.tif 000118
［式中、
ｎは、１０〜１，０００の整数であり、
Ｙは、Ｈまたはカチオンである］
を独立に有する、請求項１に記載の方法。
【請求項３】
前記ベータプロピオラクトンおよび前記式（ＩＩＩ）の少なくとも１つの化合物またはその塩が、重合触媒とさらに合わせられる、請求項１または２に記載の方法。
【請求項４】
前記重合触媒が、
ａ）金属カチオンのアクリル酸塩、
ｂ）有機カチオンのアクリル酸塩、
ｃ）遷移金属化合物、
ｄ）酸触媒、および
ｅ）塩基触媒、
またはこれらの任意の組合せからなる群から選択される、請求項３に記載の方法。
【請求項５】
前記ベータプロピオラクトンが、５０℃超の温度で前記式（ＩＩＩ）の少なくとも１つの化合物またはその塩と合わせられる、請求項１から４のいずれか一項に記載の方法。
【請求項６】
前記温度が、１４０℃〜２００℃の範囲内である、請求項５に記載の方法。
【請求項７】
前記ポリプロピオラクトン組成物の少なくとも９５重量％が、前記アクリレート末端基を有するポリプロピオラクトンポリマーまたはその塩を含む、請求項１から６のいずれか一項に記載の方法。
【請求項８】
前記ポリプロピオラクトン組成物の少なくとも９０重量％が、前記式（Ｉ）の構造を有するポリプロピオラクトンポリマーまたはその塩を含む、請求項２から７のいずれか一項に記載の方法。
【請求項９】
前記ポリプロピオラクトン組成物が、１．７未満の多分散指数（ＰＤＩ）を有する、請求項２から８のいずれか一項に記載の方法。
【請求項１０】
ｐが、０である、請求項１から９のいずれか一項に記載の方法。
【請求項１１】
前記式（ＩＩＩ）の少なくとも１つの化合物の塩またはその塩が、ベータプロピオラクトンと合わせられる、請求項１から１０のいずれか一項に記載の方法。
【請求項１２】
式（ＩＩＩ）の少なくとも１つの化合物またはその塩が、
【化１１５】
2018505286.tif 000119
またはこれらの組合せ［式中、Ａ＋は、第Ｉ族カチオンまたは第ＩＩ族カチオンである］である、請求項１から９のいずれか一項に記載の方法。
【請求項１３】
Ａ＋が、Ｎａ＋またはＫ＋である、請求項１２に記載の方法。
【請求項１４】
前記式（ＩＩＩ）の少なくとも１つの化合物またはその塩が、
【化１１６】
2018505286.tif 000120
またはこれらの組合せである、請求項１２に記載の方法。
【請求項１５】
アクリル酸を生成するための方法であって、ポリプロピオラクトン組成物を加熱して前記アクリル酸を生成することを含み、
前記ポリプロピオラクトン組成物が、
（ａ）構造
【化１１７】
2018505286.tif 000121
を有するアクリレート末端基、または構造
【化１１８】
2018505286.tif 000122
を有するヒドロアクリレート末端基、および
（ｂ）構造
【化１１９】
2018505286.tif 000123
を有する繰り返し単位を含むポリマー鎖
を独立に含むポリプロピオラクトンポリマーまたはその塩を含み、
前記アクリレート末端基または前記ヒドロアクリレート末端基が、前記ポリマー鎖のアルキル末端をキャップし、
（１）前記ポリプロピオラクトン組成物が、約４０，０００ｇ／ｍｏｌに等しいかまたはそれ未満のＭｎを有し、
（２）前記ポリプロピオラクトン組成物が、約２．０に等しいかまたはそれ未満のＰＤＩを有し、
（３）前記ポリプロピオラクトン組成物の少なくとも９０重量％が、前記アクリレート末端基を有するポリプロピオラクトンポリマーまたはその塩を含む、
方法。
【請求項１６】
前記アクリル酸が、少なくとも約５００ｋｇ／時間の割合で生成される、請求項１５に記載の方法。
【請求項１７】
（ａ）構造
【化１２０】
2018505286.tif 000124
を有するアクリレート末端基、または構造
【化１２１】
2018505286.tif 000125
を有するヒドロアクリレート末端基、および
（ｂ）構造
【化１２２】
2018505286.tif 000126
を有する繰り返し単位を含むポリマー鎖
を独立に含むポリプロピオラクトンポリマーまたはその塩を含む、ポリプロピオラクトン組成物であって、
前記アクリレート末端基または前記ヒドロアクリレート末端基が、前記ポリマー鎖のアルキル末端をキャップし、
（１）前記ポリプロピオラクトン組成物が、約４０，０００ｇ／ｍｏｌに等しいかまたはそれ未満のＭｎを有し、
（２）前記ポリプロピオラクトン組成物が、約２．０に等しいかまたはそれ未満のＰＤＩを有し、
（３）前記ポリプロピオラクトン組成物の少なくとも９０重量％が、前記アクリレート末端基または前記ヒドロアクリレート末端基を有するポリプロピオラクトンポリマーまたはその塩を含む、
ポリプロピオラクトン組成物。
【請求項１８】
前記ポリプロピオラクトンポリマーまたはその塩が、式（Ｉ）または（ＩＩ）の構造
【化１２３】
2018505286.tif 000127
［式中、
ｎは、１０〜１，０００の整数であり、
Ｙは、Ｈまたはカチオンである］
を独立に有する、請求項１７に記載のポリプロピオラクトン組成物。
【請求項１９】
高吸収性ポリマーを生成する方法であって、
請求項１７もしくは１８に記載されているか、または請求項１から１６のいずれか一項に記載の方法に従って調製されたポリプロピオラクトン組成物を熱分解して、アクリル酸を生成すること；および
水酸化ナトリウムとブレンドした前記アクリル酸を、ラジカル開始剤の存在下で重合させて、前記高吸収性ポリマーを生成すること
を含む、方法。
【請求項２０】
請求項１９に記載の方法に従って生成された、高吸収性ポリマー。
【発明の詳細な説明】
【技術分野】
【０００１】
関連出願の引用
本願は、米国仮特許出願第６２／１１６，２３８号（２０１５年２月１３日出願）に対する優先権を主張する。この米国仮特許出願は、その全体が本明細書中に参考として援用される。
【０００２】
分野
本開示は一般に、ポリプロピオラクトンおよびそれを生成する方法に関し、ならびにさらに具体的には、アクリレート末端基を有するポリプロピオラクトンおよびそれを生成するための方法、ならびにアクリル酸の生成におけるこのようなアクリレート末端基を有するポリプロピオラクトンの使用に関する。
【背景技術】
【０００３】
背景
アクリル酸（ＡＡ）がポリプロピオラクトン（ＰＰＬ）の熱分解を介して生成される方法は記載されてきている（例えば、米国特許第２，３６１，０３６号を参照されたい）。しかし、この文献および関連する文献において記載されているようなＰＰＬの熱分解では、高吸収性ポリマー（ＳＡＰ）生成のためのラジカル重合において直接使用するための十分な純度のアクリル酸は生成されない。代わりに、これらの方法は、アクリル酸を重合して、ＳＡＰを生成することができる前に、アクリル酸の高価でエネルギー集約型の精製を必要とする。したがって、高価でエネルギー集約型のＡＡ精製を必要とすることなしに精アクリル酸を直接生成する方法が当技術分野で必要とされている。
【０００４】
アクリル酸（ＡＡ）へのＰＰＬの熱分解は、商業化のためにいくつかの困難を提示する。
【化１】
2018505286.tif 000003
【０００５】
上記のスキームでは、各＊は、ＰＰＬポリマーのモノマー単位のいずれかの側の結合点を示す。粗または精アクリル酸へのＰＰＬの熱分解は、問題を抱えている。ＰＰＬはＢＰＬから調製することができるが、この変換は、ＰＰＬの分子量および／または多分散性に関して、バッチ間で相対的に殆ど制御されずに進行し得る。
【０００６】
反応性を制御し、アクリル酸が分解、重合しないように保護し、かつ／または発泡を低減するために、重合阻害剤および消泡剤を、熱分解中のＰＰＬまたは一度形成されたアクリル酸に添加することができる。しかし、ＳＡＰなどの下流ポリマーおよびおむつなどの最終製品の汚染を最小限に抑えるためには、アクリル酸、特に不純物を殆どまたは全く含まず、低レベルの重合阻害剤および／または消泡剤を含む精アクリル酸を生成する必要が高まっている。
【発明の概要】
【課題を解決するための手段】
【０００７】
簡単な要旨
本明細書に記載されているシステムおよびプロセスは、工業規模の粗または精アクリル酸へのポリプロピオラクトンの熱分解と関連する、当技術分野で公知の様々な困難に対処する。
【０００８】
本明細書において、熱分解時に、アクリル酸への変換がより多くより円滑である、下記の通りの式（Ｉ）および／または（ＩＩ）のポリプロピオラクトン鎖を含むポリプロピオラクトン組成物を開示する。理論に束縛されるものではないが、この改善は、高い度合いのアクリレート化および／またはヒドロキシル化末端基を有する式（Ｉ）および／または（ＩＩ）のポリプロピオラクトン鎖を含むポリプロピオラクトン組成物のより低い分子量および／または狭い分子量分布に部分的に起因し得ると考えられる。
【０００９】
一態様では、式（Ｉ）のポリプロピオラクトン鎖を含むポリプロピオラクトン組成物の生成のための方法であって
【化２】
2018505286.tif 000004
（式中、ｎは、１０〜約１，０００の整数であり、Ｙは、−Ｈまたはカチオンのいずれかである）、
式（ＩＩＩ）の連鎖移動剤
【化３】
2018505286.tif 000005
もしくはその塩、またはこれらの任意の２つもしくはそれ超の混合物（式中、ｐは、０〜９である）の存在下でベータプロピオラクトンを重合させることを含む、方法を提供する。
【００１０】
別の態様では、式（ＩＩ）のポリプロピオラクトン鎖を含むポリプロピオラクトン組成物の生成のための方法を提供し、
【化４】
2018505286.tif 000006
式中、ｎは、約１０〜約１０００の整数であり、Ｙは、−Ｈまたはカチオンのいずれかである。
【００１１】
別の態様では、アクリル酸を生成するための方法であって、式（Ｉ）および／または（ＩＩ）のポリプロピオラクトン鎖を含有するポリプロピオラクトン組成物を加熱することを含む、方法を提供する。ある特定の実施形態では、ポリプロピオラクトン組成物中の少なくとも９０％のポリマー鎖は、式（Ｉ）のアクリレート末端基および／または式（ＩＩ）のヒドロキシル基を有する。これらおよび他の態様を、以下により詳細に記載する。
【００１２】
一部の変形形態では、ポリプロピオラクトン組成物を生成するための方法であって、ベータプロピオラクトンおよび少なくとも１つの連鎖移動剤を合わせて、ポリプロピオラクトン組成物を生成することを含み、
少なくとも１つの連鎖移動剤が、
（ｉ）構造
【化５】
2018505286.tif 000007
を有するアクリレート末端基、または構造
【化６】
2018505286.tif 000008
を有するヒドロアクリレート（hydracrylate）末端基、および
任意選択で（ｉｉ）構造
【化７】
2018505286.tif 000009
を有する１つまたは複数の単位を含む鎖
を独立に含む少なくとも１つの化合物またはその塩であり、
アクリレート末端基またはヒドロアクリレート末端基が、鎖のアルキル末端をキャップし、
少なくとも１つの連鎖移動剤が、約１０００ｇ／ｍｏｌ未満の数平均分子量（Ｍｎ）を独立に有し、
ポリプロピオラクトン組成物が、
（ａ）構造
【化８】
2018505286.tif 000010
を有するアクリレート末端基、または構造
【化９】
2018505286.tif 000011
を有するヒドロアクリレート末端基、および
（ｂ）構造
【化１０】
2018505286.tif 000012
を有する繰り返し単位を含むポリマー鎖
を独立に含むポリプロピオラクトンポリマーまたはその塩を含み、
アクリレート末端基またはヒドロアクリレート末端基が、ポリマー鎖のアルキル末端をキャップし、
（１）ポリプロピオラクトンポリマーもしくはその塩が、約４０，０００ｇ／ｍｏｌに等しいかもしくはそれ未満のＭｎを有するか、または
（２）ポリプロピオラクトン組成物が、約２．０に等しいかもしくはそれ未満の多分散指数（ＰＤＩ）を有するか、または
（３）ポリプロピオラクトン組成物の少なくとも９０重量％が、アクリレート末端基もしくはヒドロアクリレート末端基のいずれかを有するポリプロピオラクトンポリマーもしくはその塩を含むか、または
上記の（１）〜（３）の任意の組合せ
である、方法を提供する。
【００１３】
他の変形形態では、ポリプロピオラクトン組成物を生成するための方法であって、ベータプロピオラクトンおよび水を合わせて、ポリプロピオラクトン組成物を生成することを含み、
ポリプロピオラクトン組成物が、
（ａ）構造
【化１１】
2018505286.tif 000013
を有するヒドロアクリレート末端基、および
（ｂ）構造
【化１２】
2018505286.tif 000014
を有する繰り返し単位を含むポリマー鎖
を独立に含むポリプロピオラクトンポリマーまたはその塩を含み、
ヒドロアクリレート末端基が、ポリマー鎖のアルキル末端をキャップし、
（１）ポリプロピオラクトンポリマーまたはその塩が、約４０，０００ｇ／ｍｏｌに等しいかもしくはそれ未満のＭｎを有するか、
（２）ポリプロピオラクトン組成物が、約２．０に等しいかもしくはそれ未満のＰＤＩを有するか、
（３）ポリプロピオラクトン組成物の少なくとも９０重量％が、ヒドロアクリレート末端基を有するポリプロピオラクトンポリマーもしくはその塩を含むか、または
上記の（１）〜（３）の任意の組合せ
である、方法を提供する。
【００１４】
他の態様では、アクリル酸を生成するための方法であって、本明細書に記載されているポリプロピオラクトン組成物のいずれかを加熱して、アクリル酸を生成することを含む、方法を提供する。
【００１５】
また他の態様では、高吸収性ポリマーを生成するための方法であって、
本明細書に記載されているポリプロピオラクトン組成物のいずれかを熱分解すること；および
塩基とブレンドしたアクリル酸を、ラジカル開始剤の存在下で重合させて、高吸収性ポリマーを生成すること
を含む、方法も提供する。
【００１６】
一部の変形形態では、塩基は、水酸化ナトリウムである。
【００１７】
ある特定の態様では、
（ａ）構造
【化１３】
2018505286.tif 000015
を有するアクリレート末端基、または構造
【化１４】
2018505286.tif 000016
を有するヒドロアクリレート末端基、および
（ｂ）構造
【化１５】
2018505286.tif 000017
を有する繰り返し単位を含むポリマー鎖
を独立に含むポリプロピオラクトンポリマーまたはその塩を含む、ポリプロピオラクトン組成物であって、
アクリレート末端基またはヒドロアクリレート末端基が、ポリマー鎖のアルキル末端をキャップする、ポリプロピオラクトン組成物を提供する。
【００１８】
上記の態様と組み合わされ得る一部の変形形態では、ポリプロピオラクトンポリマーまたはその塩は、約４０，０００ｇ／ｍｏｌに等しいかまたはそれ未満のＭｎを有する。上記の態様および変形形態と組み合わされ得る他の変形形態では、ポリプロピオラクトン組成物は、約２．０に等しいかまたはそれ未満のＰＤＩを有する。上記の態様および変形形態と組み合わされ得るまた他の変形形態では、ポリプロピオラクトン組成物の少なくとも９０重量％は、アクリレート末端基またはヒドロアクリレート末端基を有するポリプロピオラクトンポリマーまたはその塩を含む。
【００１９】
定義
特定の官能基および化学用語の定義を、下記により詳細に記載する。化学元素は、元素周期表、ＣＡＳバージョン、Handbook  of  Chemistry  and  Physics、第７５版、内表紙によって同定し、特定の官能基は一般に、その中に記載されているように定義する。さらに、有機化学の一般原則、ならびに特定の官能性部分および反応性は、Organic  Chemistry、Thomas  Sorrell、University  Science  Books、Sausalito、１９９９年；SmithおよびMarch  March’s  Advanced  Organic  Chemistry、第５版、John  Wiley  &  Sons,  Inc.、New  York、２００１年；Larock、Comprehensive  Organic  Transformations、VCH  Publishers,  Inc.、New  York、１９８９年；Carruthers、Some  Modern  Methods  of  Organic  Synthesis、第３版、Cambridge  University  Press、Cambridge、１９８７年に記載されている。
【００２０】
用語「ハロ」および「ハロゲン」は、本明細書において使用する場合、フッ素（フルオロ、−Ｆ）、塩素（クロロ、−Ｃｌ）、臭素（ブロモ、−Ｂｒ）、およびヨウ素（ヨード、−Ｉ）から選択される原子を指す。
【００２１】
用語「脂肪族」または「脂肪族基」は、本明細書において使用する場合、直鎖（すなわち、非分枝状）、分枝状、または環状（縮合、架橋、およびスピロ縮合多環を含めた）であり得、完全に飽和であり得るか、または１個もしくは複数の不飽和の単位を含有し得るが、芳香族ではない、炭化水素部分を示す。一部の変形形態では、脂肪族基は、非分枝状または分枝状である。他の変形形態では、脂肪族基は、環状である。他に特定しない限り、一部の変形形態では、脂肪族基は、１〜３０個の炭素原子を含有する。ある特定の実施形態では、脂肪族基は、１〜１２個の炭素原子を含有する。ある特定の実施形態では、脂肪族基は、１〜８個の炭素原子を含有する。ある特定の実施形態では、脂肪族基は、１〜６個の炭素原子を含有する。ある特定の実施形態では、脂肪族基は、１〜５個の炭素原子を含有し、ある特定の実施形態では、脂肪族基は、１〜４個の炭素原子を含有し、また他の実施形態では、脂肪族基は、１〜３個の炭素原子を含有し、また他の実施形態では、脂肪族基は、１〜２個の炭素原子を含有する。適切な脂肪族基は、例えば、直鎖状もしくは分枝状のアルキル、アルケニル、およびアルキニル基、ならびにそのハイブリッド、例えば、（シクロアルキル）アルキル、（シクロアルケニル）アルキルまたは（シクロアルキル）アルケニルを含む。
【００２２】
用語「ヘテロ脂肪族」は、本明細書において使用する場合、１個または複数の炭素原子が、酸素、硫黄、窒素、リン、またはホウ素からなる群から選択される１個または複数の原子で独立に置き換えられている脂肪族基を指す。ある特定の実施形態では、１個または２個の炭素原子は、１つまたは複数の酸素、硫黄、窒素、またはリンで独立に置き換えられている。ヘテロ脂肪族基は、置換または非置換であり得、分枝状または非分枝状であり得、環式または非環式であり得、「複素環」、「ヘテロシクリル（hetercyclyl）」、「ヘテロ脂環式」または「複素環式」基を含む。一部の変形形態では、ヘテロ脂肪族基は、分枝状であるか、または非分枝状である。他の変形形態では、ヘテロ脂肪族基は、環式である。また他の変形形態では、ヘテロ脂肪族基は、非環式である。
【００２３】
用語「不飽和」は、本明細書において使用する場合、部分が１個または複数の二重結合または三重結合を有することを意味する。
【００２４】
単独でまたはより大きな部分の一部として使用される用語「脂環式」、「炭素環」、または「炭素環式」は、３〜１２員を有する、本明細書に記載のような飽和または部分不飽和の環状脂肪族の単環式、二環式、または多環式環系を指し、脂肪族環系は、上記に定義され、本明細書に記載されているように、任意選択で置換されている。脂環式基は、例えば、シクロプロピル、シクロブチル、シクロペンチル、シクロペンテニル、シクロヘキシル、シクロヘキセニル、シクロヘプチル、シクロヘプテニル、シクロオクチル、シクロオクテニル、およびシクロオクタジエニルを含む。ある特定の実施形態では、シクロアルキルは、３〜６個の炭素を有する。用語「脂環式」、「炭素環」または「炭素環式」はまた、１個もしくは複数の芳香族もしくは非芳香族環に縮合している脂肪族環、例えば、デカヒドロナフチルまたはテトラヒドロナフチルを含み、ここではラジカルまたは結合点は脂肪族環上にある。ある特定の実施形態では、炭素環式基は、二環式である。ある特定の実施形態では、炭素環式基は、三環式である。ある特定の実施形態では、炭素環式基は、多環式である。
【００２５】
用語「アルキル」は、本明細書において使用する場合、飽和炭化水素ラジカルを指す。一部の変形形態では、アルキル基は、１〜６個の炭素原子を含有する脂肪族部分から、単一の水素原子の除去によって誘導される、飽和の直鎖または分枝鎖の炭化水素ラジカルである。他に特定しない限り、一部の変形形態では、アルキル基は、１〜１２個の炭素原子を含有する。ある特定の実施形態では、アルキル基は、１〜８個の炭素原子を含有する。ある特定の実施形態では、アルキル基は、１〜６個の炭素原子を含有する。ある特定の実施形態では、アルキル基は、１〜５個の炭素原子を含有し、ある特定の実施形態では、アルキル基は、１〜４個の炭素原子を含有し、また他の実施形態では、アルキル基は、１〜３個の炭素原子を含有し、また他の実施形態では、アルキル基は、１〜２個の炭素原子を含有する。アルキルラジカルは、例えば、メチル、エチル、ｎ−プロピル、イソプロピル、ｎ−ブチル、イソ−ブチル、ｓｅｃ−ブチル、ｓｅｃ−ペンチル、イソ−ペンチル、ｔｅｒｔ−ブチル、ｎ−ペンチル、ネオペンチル、ｎ−ヘキシル、ｓｅｃ−ヘキシル、ｎ−ヘプチル、ｎ−オクチル、ｎ−デシル、ｎ−ウンデシル、およびドデシルを含み得る。
【００２６】
用語「アルケン」および「アルケニル」は、本明細書において使用する場合、少なくとも１個の炭素−炭素二重結合を有する一価の基を示す。一部の変形形態では、アルケニル基は、少なくとも１個の炭素−炭素二重結合を有する直鎖または分枝鎖の脂肪族部分から、単一の水素原子の除去によって誘導される、一価の基である。他に特定しない限り、一部の変形形態では、アルケニル基は、２〜１２個の炭素原子を含有する。ある特定の実施形態では、アルケニル基は、２〜８個の炭素原子を含有する。ある特定の実施形態では、アルケニル基は、２〜６個の炭素原子を含有する。ある特定の実施形態では、アルケニル基は、２〜５個の炭素原子を含有し、ある特定の実施形態では、アルケニル基は、２〜４個の炭素原子を含有し、また他の実施形態では、アルケニル基は、２〜３個の炭素原子を含有し、また他の実施形態では、アルケニル基は、２個の炭素原子を含有する。アルケニル基は、例えば、エテニル、プロペニル、ブテニル、および１−メチル−２−ブテン−１−イルなどを含む。
【００２７】
用語「アルキニル」は、本明細書において使用する場合、少なくとも１個の炭素−炭素三重結合を有する一価の基を指す。一部の変形形態では、アルキニル基は、少なくとも１個の炭素−炭素三重結合を有する直鎖または分枝鎖の脂肪族部分から、単一の水素原子の除去によって誘導される、一価の基である。他に特定しない限り、一部の変形形態では、アルキニル基は、２〜１２個の炭素原子を含有する。ある特定の実施形態では、アルキニル基は、２〜８個の炭素原子を含有する。ある特定の実施形態では、アルキニル基は、２〜６個の炭素原子を含有する。ある特定の実施形態では、アルキニル基は、２〜５個の炭素原子を含有し、ある特定の実施形態では、アルキニル基は、２〜４個の炭素原子を含有し、また他の実施形態では、アルキニル基は、２〜３個の炭素原子を含有し、また他の実施形態では、アルキニル基は、２個の炭素原子を含有する。代表的なアルキニル基は、例えば、エチニル、２−プロピニル（プロパルギル）、および１−プロピニルを含む。
【００２８】
用語「炭素環」および「炭素環式環」は、本明細書において使用する場合、環が炭素原子のみを含有する、単環式および多環式部分を指す。他に特定しない限り、炭素環は、飽和、部分不飽和または芳香族であり得、３〜２０個の炭素原子を含有する。代表的な炭素環（carbocyles）は、例えば、シクロプロパン、シクロブタン、シクロペンタン、シクロヘキサン、ビシクロ［２，２，１］ヘプタン、ノルボルネン、フェニル、シクロヘキセン、ナフタレン、およびスピロ［４．５］デカンを含む。
【００２９】
単独で、または「アラルキル」、「アラルコキシ」、もしくは「アリールオキシアルキル」におけるようにより大きな部分の一部として使用される用語「アリール」は、全部で５〜２０環員を有する単環式および多環式環系であって、系における少なくとも１個の環は、芳香族であり、系における各環は、３〜１２環員を含有する、単環式および多環式環系を指す。用語「アリール」は、用語「アリール環」と互換的に使用し得る。ある特定の実施形態では、「アリール」は、芳香族環系を指し、これは、例えば、フェニル、ナフチル、およびアントラシルを含み、これは、１個もしくは複数の置換基を担持し得る。本明細書において使用される場合の用語「アリール」の範囲内にまた含まれるのは、芳香族環が１個もしくは複数のさらなる環に縮合している基、例えば、ベンゾフラニル、インダニル、フタルイミジル、ナフタルイミジル（naphthimidyl）、フェナントリジニル、およびテトラヒドロナフチルである。
【００３０】
単独でまたはより大きな部分、例えば、「ヘテロアラルキル」、もしくは「ヘテロアラルコキシ」の一部として使用される用語「ヘテロアリール」および「ヘテロアラ−」は、５〜１４個の環原子、好ましくは、５個、６個、９個もしくは１０個の環原子を有し、環状配置において共有される６個、１０個もしくは１４個のパイ（π）電子を有し、炭素原子に加えて、１〜５個のヘテロ原子を有する基を指す。用語「ヘテロ原子」は、窒素、酸素、または硫黄を指し、窒素または硫黄の任意の酸化された形態、および塩基性窒素の任意の四級化された形態を含む。ヘテロアリール基は、例えば、チエニル、フラニル、ピロリル、イミダゾリル、ピラゾリル、トリアゾリル、テトラゾリル、オキサゾリル、イソオキサゾリル、オキサジアゾリル、チアゾリル、イソチアゾリル、チアジアゾリル、ピリジル、ピリダジニル、ピリミジニル、ピラジニル、インドリジニル、プリニル、ナフチリジニル、ベンゾフラニルおよびプテリジニルを含む。用語「ヘテロアリール」および「ヘテロアラ−」はまた、本明細書において使用する場合、ヘテロ芳香族環が１個もしくは複数のアリール、脂環式、またはヘテロシクリル環に縮合している基を含み、ラジカルまたは結合点は、ヘテロ芳香族環上にある。例は、インドリル、イソインドリル、ベンゾチエニル、ベンゾフラニル、ジベンゾフラニル、インダゾリル、ベンゾイミダゾリル、ベンゾチアゾリル（benzthiazolyl）、キノリル、イソキノリル、シンノリニル、フタラジニル、キナゾリニル、キノキサリニル、４Ｈ−キノリジニル、カルバゾリル、アクリジニル、フェナジニル、フェノチアジニル、フェノキサジニル、テトラヒドロキノリニル、テトラヒドロイソキノリニル、およびピリド［２，３−ｂ］−１，４−オキサジン−３（４Ｈ）−オンを含む。ヘテロアリール基は、単環式または二環式であり得る。用語「ヘテロアリール」は、用語「ヘテロアリール環」、「ヘテロアリール基」、または「ヘテロ芳香族」と互換的に使用してもよく、これらの用語のいずれも、任意選択で置換されている環を含む。用語「ヘテロアラルキル」は、ヘテロアリールで置換されているアルキル基を指し、アルキルおよびヘテロアリール部分は、独立に任意選択で置換されている。
【００３１】
本明細書において使用する場合、用語「複素環」、「ヘテロシクリル」、「複素環式ラジカル」、および「複素環式環」は互換的に使用され、飽和または部分不飽和であり得、炭素原子に加えて、１個もしくは複数の、好ましくは、１〜４個の上記に定義されているようなヘテロ原子を有する。一部の変形形態では、複素環式基は、飽和または部分不飽和であり、炭素原子に加えて、１個もしくは複数の、好ましくは、１〜４個の上記に定義されているようなヘテロ原子を有する、安定な５〜７員単環式または７〜１４員二環式の複素環式部分である。複素環の環原子に関して使用されるとき、用語「窒素」は、置換されている窒素を含む。一例として、酸素、硫黄または窒素から選択される０〜３個のヘテロ原子を有する飽和または部分不飽和環において、窒素は、Ｎ（３，４−ジヒドロ−２Ｈ−ピロリルにおけるような）、ＮＨ（ピロリジニルにおけるような）、または＋ＮＲ（Ｎ−置換ピロリジニルにおけるような）であり得る。
【００３２】
複素環式環は、安定な構造をもたらす任意のヘテロ原子または炭素原子においてそのペンダント基に結合することができ、環原子のいずれかは、任意選択で置換することができる。このような飽和または部分不飽和の複素環式ラジカルの例は、例えば、テトラヒドロフラニル、テトラヒドロチエニル、ピロリジニル、ピロリドニル、ピペリジニル、ピロリニル、テトラヒドロキノリニル、テトラヒドロイソキノリニル、デカヒドロキノリニル、オキサゾリジニル、ピペラジニル、ジオキサニル、ジオキソラニル、ジアゼピニル、オキサゼピニル、チアゼピニル、モルホリニル、およびキヌクリジニルを含む。用語「複素環」、「ヘテロシクリル」、「ヘテロシクリル環」、「複素環式基」、「複素環式部分」、および「複素環式ラジカル」は、本明細書において互換的に使用され、また、ヘテロシクリル環が１個または複数のアリール、ヘテロアリール、または脂環式環に縮合している基、例えば、インドリニル、３Ｈ−インドリル、クロマニル、フェナントリジニル、またはテトラヒドロキノリニルを含み、ラジカルまたは結合点は、ヘテロシクリル環上にある。ヘテロシクリル基は、単環式または二環式であり得る。用語「ヘテロシクリルアルキル」は、ヘテロシクリルで置換されているアルキル基を指し、アルキルおよびヘテロシクリル部分は、独立に任意選択で置換されている。
【００３３】
本明細書において使用する場合、用語「部分不飽和」は、少なくとも１個の二重結合または三重結合を含む環部分を指す。用語「部分不飽和」は、複数の不飽和の部位を有する環を包含することを意図するが、本明細書において定義するようなアリールまたはヘテロアリール部分を含むことを意図しない。
【００３４】
本明細書に記載のように、本明細書に記載されている化合物は、「任意選択で置換されている」部分を含有し得る。一般に、用語「置換されている」は、用語「任意選択で」が先行しようと、またはしなくても、指定された部分の１個もしくは複数の水素が、適切な置換基で置き換えられていることを意味する。他に示さない限り、「任意選択で置換されている」基は、その基のそれぞれの置換可能な位置において適切な置換基を有してもよく、任意の所与の構造における１つ超の位置が、特定の基から選択される１個超の置換基で置換されていてもよいとき、置換基は、全ての位置において同じまたは異なってもよい。本明細書において想定される置換基の組合せは好ましくは、安定または化学的に実現可能な化合物の形成をもたらすものである。用語「安定」は、本明細書において使用する場合、本明細書において開示されている目的のうちの１つもしくは複数のための、それらの生成、検出、ならびにある特定の実施形態では、それらの回収、精製、および使用を可能とする条件に供されるとき、実質的に変化しない化合物を指す。
【００３５】
本明細書におけるいくつかの化学構造において、置換基は、示されている分子の環における結合を横切る結合に結合していることが示される。これは、置換基の１つもしくは複数が、任意の利用できる位置において（通常、親構造の水素原子の代わりに）環に結合し得ることを意味する。そのように置換されている環の原子が、２つの置換可能な位置を有する場合、２個の基は、同じ環原子上に存在し得る。１個超の置換基が存在するとき、それぞれは他とは無関係に定義され、それぞれは異なる構造を有し得る。環の結合を横切って示される置換基が−Ｒである場合、これは、前述のパラグラフに記載されているように、環が「任意選択で置換されている」と言われるのと同じ意味を有する。
【００３６】
「任意選択で置換されている」基の置換可能な炭素原子上の適切な一価の置換基は、独立に、ハロゲン；−（ＣＨ２）０〜４Ｒ°；−（ＣＨ２）０〜４ＯＲ°；−Ｏ−（ＣＨ２）０〜４Ｃ（Ｏ）ＯＲ°；−（ＣＨ２）０〜４ＣＨ（ＯＲ°）２；−（ＣＨ２）０〜４ＳＲ°；Ｒ°で置換されていてもよい−（ＣＨ２）０〜４Ｐｈ；Ｒ°で置換されていてもよい−（ＣＨ２）０〜４Ｏ（ＣＨ２）０〜１Ｐｈ；Ｒ°で置換されていてもよい−ＣＨ＝ＣＨＰｈ；−ＮＯ２；−ＣＮ；−Ｎ３；−（ＣＨ２）０〜４Ｎ（Ｒ°）２；−（ＣＨ２）０〜４Ｎ（Ｒ°）Ｃ（Ｏ）Ｒ°；−Ｎ（Ｒ°）Ｃ（Ｓ）Ｒ°；−（ＣＨ２）０〜４Ｎ（Ｒ°）Ｃ（Ｏ）ＮＲ°２；−Ｎ（Ｒ°）Ｃ（Ｓ）ＮＲ°２；−（ＣＨ２）０〜４Ｎ（Ｒ°）Ｃ（Ｏ）ＯＲ°；−Ｎ（Ｒ°）Ｎ（Ｒ°）Ｃ（Ｏ）Ｒ°；−Ｎ（Ｒ°）Ｎ（Ｒ°）Ｃ（Ｏ）ＮＲ°２；−Ｎ（Ｒ°）Ｎ（Ｒ°）Ｃ（Ｏ）ＯＲ°；−（ＣＨ２）０〜４Ｃ（Ｏ）Ｒ°；−Ｃ（Ｓ）Ｒ°；−（ＣＨ２）０〜４Ｃ（Ｏ）ＯＲ°；−（ＣＨ２）０〜４Ｃ（Ｏ）Ｎ（Ｒ°）２；−（ＣＨ２）０〜４Ｃ（Ｏ）ＳＲ°；−（ＣＨ２）０〜４Ｃ（Ｏ）ＯＳｉＲ°３；−（ＣＨ２）０〜４ＯＣ（Ｏ）Ｒ°；−ＯＣ（Ｏ）（ＣＨ２）０〜４ＳＲ°；−ＳＣ（Ｓ）ＳＲ°；−（ＣＨ２）０〜４ＳＣ（Ｏ）Ｒ°；−（ＣＨ２）０〜４Ｃ（Ｏ）ＮＲ°２；−Ｃ（Ｓ）ＮＲ°２；−Ｃ（Ｓ）ＳＲ°；−ＳＣ（Ｓ）ＳＲ°；−（ＣＨ２）０〜４ＯＣ（Ｏ）ＮＲ°２；−Ｃ（Ｏ）Ｎ（ＯＲ°）Ｒ°；−Ｃ（Ｏ）Ｃ（Ｏ）Ｒ°；−Ｃ（Ｏ）ＣＨ２Ｃ（Ｏ）Ｒ°；−Ｃ（ＮＯＲ°）Ｒ°；−（ＣＨ２）０〜４ＳＳＲ°；−（ＣＨ２）０〜４Ｓ（Ｏ）２Ｒ°；−（ＣＨ２）０〜４Ｓ（Ｏ）２ＯＲ°；−（ＣＨ２）０〜４ＯＳ（Ｏ）２Ｒ°；−Ｓ（Ｏ）２ＮＲ°２；−（ＣＨ２）０〜４Ｓ（Ｏ）Ｒ°；−Ｎ（Ｒ°）Ｓ（Ｏ）２ＮＲ°２；−Ｎ（Ｒ°）Ｓ（Ｏ）２Ｒ°；−Ｎ（ＯＲ°）Ｒ°；−Ｃ（ＮＨ）ＮＲ°２；−Ｐ（Ｏ）２Ｒ°；−Ｐ（Ｏ）Ｒ°２；−ＯＰ（Ｏ）Ｒ°２；−ＯＰ（Ｏ）（ＯＲ°）２；ＳｉＲ°３；−（Ｃ１〜４直鎖状もしくは分枝状アルキレン）Ｏ−Ｎ（Ｒ°）２；または−（Ｃ１〜４直鎖状もしくは分枝状アルキレン）Ｃ（Ｏ）Ｏ−Ｎ（Ｒ°）２であり、式中、各Ｒ°は、下記で定義されるように置換されていてもよく、独立に、水素、Ｃ１〜８脂肪族、−ＣＨ２Ｐｈ、−Ｏ（ＣＨ２）０〜１Ｐｈ、または窒素、酸素、および硫黄から独立に選択される０〜４個のヘテロ原子を有する５〜６員の飽和、部分不飽和、もしくはアリール環であり、あるいは上記の定義にも関わらず、２つの独立して出現するＲ°は、それらの介在する原子（複数可）と一緒になって、下記で定義されているように置換されていてもよい、窒素、酸素、および硫黄から独立に選択される０〜４個のヘテロ原子を有する３〜１２員の飽和、部分不飽和、もしくはアリールの単環式または多環式環を形成する。
【００３７】
Ｒ°（または２つの独立して出現するＲ°がこれらの介在する原子と一緒になって形成される環）上の適切な一価の置換基は、独立に、ハロゲン、−（ＣＨ２）０〜２Ｒ●、−（ハロＲ●）、−（ＣＨ２）０〜２ＯＨ、−（ＣＨ２）０〜２ＯＲ●、−（ＣＨ２）０〜２ＣＨ（ＯＲ●）２；−Ｏ（ハロＲ●）、−ＣＮ、−Ｎ３、−（ＣＨ２）０〜２Ｃ（Ｏ）Ｒ●、−（ＣＨ２）０〜２Ｃ（Ｏ）ＯＨ、−（ＣＨ２）０〜２Ｃ（Ｏ）ＯＲ●、−（ＣＨ２）０〜４Ｃ（Ｏ）Ｎ（Ｒ°）２；−（ＣＨ２）０〜２ＳＲ●、−（ＣＨ２）０〜２ＳＨ、−（ＣＨ２）０〜２ＮＨ２、−（ＣＨ２）０〜２ＮＨＲ●、−（ＣＨ２）０〜２ＮＲ●２、−ＮＯ２、−ＳｉＲ●３、−ＯＳｉＲ●３、−Ｃ（Ｏ）ＳＲ●、−（Ｃ１〜４直鎖状もしくは分枝状アルキレン）Ｃ（Ｏ）ＯＲ●、または−ＳＳＲ●であり、式中、各Ｒ●は、非置換であるか、または「ハロ」が先行する場合、１個もしくは複数のハロゲンのみで置換されており、Ｃ１〜４脂肪族、−ＣＨ２Ｐｈ、−Ｏ（ＣＨ２）０〜１Ｐｈ、または窒素、酸素、および硫黄から独立に選択される０〜４個のヘテロ原子を有する５〜６員の飽和、部分不飽和、もしくはアリール環から独立に選択される。Ｒ°の飽和炭素原子上の適切な二価の置換基は、＝Ｏおよび＝Ｓを含む。
【００３８】
「任意選択で置換されている」基の飽和炭素原子上の適切な二価の置換基は、下記を含む。＝Ｏ、＝Ｓ、＝ＮＮＲ＊２、＝ＮＮＨＣ（Ｏ）Ｒ＊、＝ＮＮＨＣ（Ｏ）ＯＲ＊、＝ＮＮＨＳ（Ｏ）２Ｒ＊、＝ＮＲ＊、＝ＮＯＲ＊、−Ｏ（Ｃ（Ｒ＊２））２〜３Ｏ−、または−Ｓ（Ｃ（Ｒ＊２））２〜３Ｓ−（式中、Ｒ＊は、独立して出現する毎に、水素、下記で定義するように置換されていてもよいＣ１〜６脂肪族、または窒素、酸素、および硫黄から独立に選択される０〜４個のヘテロ原子を有する非置換５〜６員の飽和、部分不飽和、もしくはアリール環から選択される）。「任意選択で置換されている」基のビシナルの置換可能な炭素に結合している適切な二価の置換基は、−Ｏ（ＣＲ＊２）２〜３Ｏ−を含み、式中、Ｒ＊は、独立して出現する毎に、水素、下記で定義するように置換されていてもよいＣ１〜６脂肪族、または窒素、酸素、および硫黄から独立に選択される０〜４個のヘテロ原子を有する非置換５〜６員の飽和、部分不飽和、もしくはアリール環から選択される。
【００３９】
Ｒ＊の脂肪族基上の適切な置換基は、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、または−ＮＯ２を含み、式中、各Ｒ●は、非置換であるか、または「ハロ」が先行する場合、１個もしくは複数のハロゲンのみで置換されており、独立に、Ｃ１〜４脂肪族、−ＣＨ２Ｐｈ、−Ｏ（ＣＨ２）０〜１Ｐｈ、または窒素、酸素、および硫黄から独立に選択される０〜４個のヘテロ原子を有する５〜６員の飽和、部分不飽和、もしくはアリール環である。
【００４０】
「任意選択で置換されている」基の置換可能な窒素上の適切な置換基は、−Ｒ†、−ＮＲ†２、−Ｃ（Ｏ）Ｒ†、−Ｃ（Ｏ）ＯＲ†、−Ｃ（Ｏ）Ｃ（Ｏ）Ｒ†、−Ｃ（Ｏ）ＣＨ２Ｃ（Ｏ）Ｒ†、−Ｓ（Ｏ）２Ｒ†、−Ｓ（Ｏ）２ＮＲ†２、−Ｃ（Ｓ）ＮＲ†２、−Ｃ（ＮＨ）ＮＲ†２、または−Ｎ（Ｒ†）Ｓ（Ｏ）２Ｒ†を含み、式中、各Ｒ†は、独立に、水素、下記で定義するように置換されていてもよいＣ１〜６脂肪族、非置換−ＯＰｈ、または窒素、酸素、および硫黄から独立に選択される０〜４個のヘテロ原子を有する非置換５〜６員の飽和、部分不飽和、もしくはアリール環であり、あるいは上記の定義にも関わらず、２つの独立して出現するＲ†は、それらの介在する原子（複数可）と一緒になって、窒素、酸素、および硫黄から独立に選択される０〜４個のヘテロ原子を有する非置換３〜１２員の飽和、部分不飽和、もしくはアリールの単環式または二環式環を形成する。
【００４１】
Ｒ†の脂肪族基上の適切な置換基は、独立に、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、または−ＮＯ２であり、式中、各Ｒ●は非置換であるか、または「ハロ」が先行する場合、１個もしくは複数のハロゲンのみで置換されており、独立に、Ｃ１〜４脂肪族、−ＣＨ２Ｐｈ、−Ｏ（ＣＨ２）０〜１Ｐｈ、または窒素、酸素、および硫黄から独立に選択される０〜４個のヘテロ原子を有する５〜６員の飽和、部分不飽和、もしくはアリール環である。
【００４２】
本明細書において使用する場合、用語「粗アクリル酸」および「精アクリル酸」は、それぞれ、相対的に低純度および高純度のアクリル酸を表す。粗アクリル酸（また工業グレードのアクリル酸と称される）は、９４重量％の典型的な最低の全体的な純度レベルを有し、塗料、接着剤、織物、紙、皮革、繊維、およびプラスチック添加物の用途のためのアクリル酸エステルを作製するために使用することができる。精アクリル酸は、９８％〜９９．９９％の範囲の典型的な全体的な純度レベルを有し、使い捨ておむつ、トレーニングパンツ、成人用失禁下着および生理用ナプキンにおける高吸収性ポリマー（ＳＡＰ）のためのポリアクリル酸（ＰＡＡ）またはその塩を作製するために使用することができる。ポリアクリル酸はまた、紙処理および水処理のための組成物、ならびに洗剤コビルダー用途において使用される。一部の変形形態では、アクリル酸は、少なくとも９８％、少なくとも９８．５％、少なくとも９９％、少なくとも９９．１％、少なくとも９９．２％、少なくとも９９．３％、少なくとも９９．４％、少なくとも９９．５％、少なくとも９９．６％、少なくとも９９．７％、少なくとも９９．８％もしくは少なくとも９９．９％、または９９％〜９９．９５％、９９．５％〜９９．９５％、９９．６％〜９９．９５％、９９．７％〜９９．９５％もしくは９９．８％〜９９．９５％の純度を有する。
【００４３】
ＰＡＡの適切な塩は、金属塩、例えば、任意のアルカリ（例えば、Ｎａ＋、Ｋ＋）カチオン、アルカリ土類カチオンの金属塩を含む。ある特定の実施形態では、ＰＡＡ塩は、Ｎａ＋塩、すなわちＰＡＡナトリウムである。ある特定の実施形態では、塩は、Ｋ＋塩、すなわちＰＡＡカリウムである。
【００４４】
精アクリル酸中の不純物は、アクリル酸ポリマー（ＰＡＡ）への高度の重合を促進し、最終用途における副生成物からの有害効果を回避することが可能な程度まで低減される。例えば、アクリル酸中のアルデヒド不純物は、重合を妨げ、重合化アクリル酸を変色させ得る。無水マレイン酸不純物は、望ましくないコポリマーを形成し、これはポリマーの特性にとって有害であり得る。カルボン酸、例えば、重合に関与しない飽和カルボン酸は、ＰＡＡもしくはＳＡＰ含有製品の最終的な匂いに影響を与え得、かつ／またはそれらの使用を損ない得る。例えば、嫌な匂いが、酢酸またはプロピオン酸を含有するＳＡＰから生じ得、皮膚刺激が、ギ酸を含有するＳＡＰからもたらされ得る。
【００４５】
プロピレンをベースとする粗アクリル酸を生成しようとも、プロピレンをベースとする精アクリル酸を生成しようとも、プロピレンをベースとするアクリル酸からの不純物の低減または除去は、コストがかかる。このようなコストがかかる多段階の蒸留および／または抽出および／または結晶化ステップが、一般に用いられる（例えば、米国特許第５，７０５，６８８号および同第６，５４１，６６５号に記載されているように）。開示されている組成物から低減および／または除去される、プロピレンをベースとするアクリル酸からの著しい不純物は、例えば、アルデヒド不純物、およびプロピレン酸化の生成物または副生成物を含む。
【００４６】
本明細書において使用する場合、用語「プロピレン酸化の生成物もしくは副生成物」または「プロピレンの酸化に由来する化合物」は互換的に使用して、例えば、Ｃ１化合物、例えば、ホルムアルデヒド、およびギ酸；Ｃ２化合物、例えば、アセトアルデヒド、酢酸；Ｃ３化合物、例えば、プロピレン、アリルアルコール、アクロレイン（すなわち、プロペナール）、プロパノール、イソプロピルアルコール、アセトン、プロピオン酸；Ｃ４化合物、例えば、無水マレイン酸；ならびにＣ５化合物、例えば、フルフラールなどを含めた、プロピレン酸化の生成物および副生成物を指す。
【００４７】
本明細書において使用する場合、用語「アルデヒド不純物」は、前述のパラグラフにおけるアルデヒドのいずれかを含む。
【００４８】
本明細書において使用する場合、用語「実質的に非含有」は、一部の変形形態では、５重量％未満、１重量％未満、０．１重量％未満、０．０１重量％未満、またはこれらの値の任意の２つを含めた範囲、あるいは１０，０００ｐｐｍ未満、１，０００ｐｐｍ未満、５００ｐｐｍ未満、１００ｐｐｍ未満、５０ｐｐｍ未満、１０ｐｐｍ未満、またはこれらの値の任意の２つを含めた範囲を意味する。１つの変形形態では、化合物Ａを実質的に非含有である組成物は、５重量％未満、４重量％未満、３重量％未満、２重量％未満、１重量％未満、０．９重量％未満、０．８重量％未満、０．７重量％未満、０．６重量％未満、０．５重量％未満、０．４重量％未満、０．３重量％未満、０．２重量％未満、０．１重量％未満、０．０５重量％未満、０．０１重量％未満、もしくは０．００１重量％未満、または上記の値のいずれかの２つを含めた範囲の化合物Ａを有する。
【００４９】
安定剤は、アクリル酸を保存するために一般に使用される。本明細書において使用する場合、用語「安定剤」は、任意のラジカル重合阻害剤または消泡剤を含む。アクリル酸は、それ自体への望まれないマイケル付加およびそれ自体との望まれないフリーラジカル重合の影響を受けやすく、これはアクリル酸への重合阻害剤の添加によって相殺され得る。適切な重合阻害剤は、例えば、ヒドロキノンモノメチルエーテル、ＭＥＨＱ、アルキルフェノール、例えば、ｏ−、ｍ−またはｐ−クレゾール（メチルフェノール）、２−ｔｅｒｔ−ブチル−４−メチルフェノール、６−ｔｅｒｔ−ブチル−２，４−ジメチルフェノール、２，６−ジ−ｔｅｒｔ−ブチル−４−メチルフェノール、２−ｔｅｒｔ−ブチルフェノール、４−ｔｅｒｔ−ブチルフェノール、２，４−ジ−ｔｅｒｔ−ブチルフェノールおよび２−メチル−４−ｔｅｒｔ−ブチルフェノールおよびヒドロキシフェノール、例えば、ヒドロキノン、カテコール、レゾルシノール、２−メチルヒドロキノンおよび２，５−ジ−ｔｅｒｔ−ブチルヒドロキノンを含む。消泡剤の例は、シリコーン（例えば、ポリジメチルシロキサン）、アルコール、ステアレート、およびグリコールを含む。
【００５０】
本明細書において使用する場合、用語「多分散性」および「多分散指数」（ＰＤＩ）は、所与のポリマー試料における分子量分布の尺度を交換可能に指す。ＰＤＩは、重量平均分子量（Ｍｗ）を数平均分子量（Ｍｎ）で割ったものとして算出される。Ｍｎは、試料における全てのポリマー分子の総重量を、試料におけるポリマー分子の総数で割ったものである。Ｍｗは、試料において、より小さいポリマーが含有するよりも、より大きいポリマーが含有するポリマー総質量が多いことを説明する。例えば、分子量７００，０００ｇ／ｍｏｌ、１０，０００ｇ／ｍｏｌ、１２，０００ｇ／ｍｏｌおよび１，５００ｇ／ｍｏｌを有する４種のポリマー鎖の仮説上の混合物のＭｎは、（４で割って）１８０，８７５である。それとは対照的に、Ｍｗは、各ポリマー鎖の分子量に、各ポリマー鎖が試料に寄与する総重量の百分率を掛けることによって算出され、（７００，０００×０．９６８）＋（１０，０００×０．０１４）＋（１２，０００×０．０１７）＋（１，５００×０．００２１）＝６７７，６０４となる。
【００５１】
ＰＤＩは、ポリマー試料における個々の分子量の分布を示す。ＰＤＩは、１に等しいかまたはそれより大きい値を有し、ポリマー鎖が均一な鎖長に近づくにつれて、ＰＤＩは一（１）の値に近づく。ＰＤＩは、慣用的な方法、例えばゲル浸透クロマトグラフィー（サイズ排除クロマトグラフィーとしても公知）、光散乱測定、例えば動的光散乱を使用して、および／またはＭＡＬＤＩもしくはＥＳＩ−ＭＳを使用する質量分析による直接測定によって算出され得る。
【００５２】
本明細書において使用する場合、用語「高吸収性ポリマー」（ＳＡＰ）は、最も好ましい条件下で、０．９重量パーセントの塩化ナトリウムを含有する水溶液中でその重量の少なくとも約１０倍を吸収することができる水膨潤性の水不溶性ポリマーを指す。水を吸収するＳＡＰの能力は、水溶液のイオン濃度によって決まり得る。脱イオン蒸留水中で、ＳＡＰは、その重量の５００倍（それ自体の容量の３０〜６０倍）を吸収し得、９９．９％まで液体となり得るが、０．９％生理食塩水溶液中に入れられるとき、吸収性はその重量の５０倍に下落し得る。
【００５３】
用語「アクリレート」（複数可）は、本明細書において使用する場合、アシルカルボニルに隣接したビニル基を有する任意のアシル基を指す。これらの用語は、一置換、二置換および三置換ビニル基を包含する。アクリレートは、例えば、アクリレート、メタクリレート、エタクリレート（ethacrylate）、シンナメート、（３−フェニルアクリレート）、クロトネート、チグレート、およびセネシオエートを含み得る。
【００５４】
用語「ポリマー」は、本明細書において使用する場合、複数の繰り返し単位を含む分子を指す。一部の変形形態では、ポリマーは高い相対分子質量の分子であり、その構造は、実際にまたは概念的に、低い相対分子質量の分子に由来する複数の繰り返し単位を含む。ある特定の実施形態では、ポリマーは、１つのみのモノマー種からなる（例えば、ポリエチレンオキシド）。ある特定の実施形態では、ポリマーは、１個もしくは複数のエポキシドのコポリマー、ターポリマー、ヘテロポリマー、ブロックコポリマー、またはテーパードヘテロポリマーである。１つの変形形態では、ポリマーは、２個もしくはそれ超のモノマーのコポリマー、ターポリマー、ヘテロポリマー、ブロックコポリマー、またはテーパードヘテロポリマーであり得る。
【００５５】
一部の変形形態では、用語「エポキシド」は、本明細書において使用する場合、置換または非置換オキシランを指す。置換オキシランは、一置換オキシラン、二置換オキシラン、三置換オキシラン、および四置換オキシランを含む。このようなエポキシドは、本明細書で定義されているようにさらに任意選択で置換されてよい。ある特定の実施形態では、エポキシドは、単一のオキシラン部分を含む。ある特定の実施形態では、エポキシドは、２つまたはそれ超のオキシラン部分を含む。
【００５６】
本明細書において使用する場合、１つもしくは複数の数値に先行する用語「約」は、その数値±５％を意味する。本明細書において値またはパラメーターの「約」への言及は、その値またはパラメーターそれ自体を対象とする実施形態を含む（かつ記載する）ことを理解すべきである。例えば、「約ｘ」に言及する記載は、「ｘ」それ自体の記載を含む。
【発明を実施するための形態】
【００５７】
詳細な説明
相対的に高分子量のＰＰＬおよび／または多分散系のＰＰＬの熱分解は、相対的に高い程度の望ましくない副生成物および／または分解生成物で汚染されたアクリル酸を生じさせることが観測されている。理論に束縛されるものではないが、相対的に高分子量のＰＰＬ種を効率的に熱分解するのに必要な熱は、低分子量のＰＰＬ種を熱分解するのに必要な熱を超えるので、望ましくない分解生成物が生じると考えられる。
【００５８】
したがって、一部の態様では、本明細書に記載されているのは、ポリプロピオラクトンポリマーまたはその塩を含むＰＰＬ組成物である。一部の実施形態では、ポリプロピオラクトンポリマーまたはその塩は、
（ａ）構造
【化１６】
2018505286.tif 000018
を有するアクリレート末端基、または構造
【化１７】
2018505286.tif 000019
を有するヒドロアクリレート末端基、および
（ｂ）構造
【化１８】
2018505286.tif 000020
を有する繰り返し単位を含むポリマー鎖
を独立に含み、
アクリレート末端基またはヒドロアクリレート末端基は、ポリマー鎖のアルキル末端をキャップする。
【００５９】
ポリマー鎖の「アルキル末端」は、以下を指すことを一般に理解すべきである。
【化１９】
2018505286.tif 000021
【００６０】
本明細書に記載されているＰＰＬ組成物は、ポリプロピオラクトンポリマーまたはその塩の混合物を含み得ることをさらに理解すべきである。例えば、ヒドロキシレート末端基を用いて合成されたポリプロピオラクトンポリマーまたはその塩は、部分的に脱水されると、アクリレート末端基およびヒドロアクリレート末端基を有する、ポリプロピオラクトンポリマーまたはその塩の混合物を生じ得る。
【００６１】
ある特定の実施形態では、本明細書に記載されているのは、アクリル酸により多くより円滑に変換する、本明細書に記載のような式（Ｉ）および／または（ＩＩ）の鎖を含むＰＰＬ組成物である。理論に束縛されるものではないが、このことは、本明細書で提供されるポリマー組成物のより低い分子量および／または狭い分子量分布に部分的に起因し得ると考えられる。
【００６２】
一部の態様では、アクリレート末端基を欠くまたは実質的に欠く従来のＰＰＬよりも有効かつ効率的にアクリル酸に変換し得る（例えば熱分解によって）、アクリレート末端基を有する式（Ｉ）のポリプロピオラクトン鎖を含有するポリプロピオラクトン組成物を提供する。
【００６３】
本明細書に記載されているポリプロピオラクトン組成物を使用してアクリル酸を生成するための例示的な２ステップによるプロセスを示す一般反応スキームが下記に示されている。この一般反応スキームに示されている第１のステップでは、ベータプロピオラクトンを、アクリレート含有分子（例えば、アクリレート含有連鎖移動剤）と合わせて、式（Ｉ）のポリプロピオラクトンを生成し、次いでそれを加熱すると、アクリル酸を生成することができる。
【化２０】
2018505286.tif 000022
【００６４】
一部の変形形態では、アクリレート含有分子は、アクリル酸である。
【００６５】
他の態様では、ヒドロキシル末端基を欠くまたは実質的に欠く従来のＰＰＬよりも有効かつ効率的にアクリル酸に変換する（例えば熱分解によって）、ヒドロキシル末端基を有する式（ＩＩ）のポリプロピオラクトン鎖を含有するポリプロピオラクトン組成物をさらに提供する。
【００６６】
本明細書に記載されているポリプロピオラクトン組成物を使用してアクリル酸を生成するための別の例示的な２ステップによるプロセスを示す一般反応スキームが下記に示されている。この一般反応スキームに示されている第１のステップでは、ベータプロピオラクトンを、水またはヒドロアクリル酸誘導体と合わせて、式（ＩＩ）のポリプロピオラクトンを生成し、次いでそれをアクリル酸に変換することができる。
【化２１】
2018505286.tif 000023
【００６７】
本明細書において使用する場合、用語「アクリレート末端基またはヒドロキシル末端基を実質的に欠くＰＰＬ」は、組成物中の４０％未満、２０％未満、１０％未満、５％未満、２％未満または１％未満の鎖が、このようなアクリレート末端基またはヒドロキシル末端基を含有するＰＰＬ組成物を指す。
【００６８】
式（Ｉ）または（ＩＩ）のポリプロピオラクトン鎖では、ｎは、１０〜約１，０００の整数であり、Ｙは、−Ｈまたはカチオンである。適切なカチオンは、任意のアルカリ（例えば、Ｎａ＋、Ｋ＋）、アルカリ土類カチオンまたは有機カチオン（例えば、窒素、硫黄、リンまたはヒ素を含有する）カチオン、例えば、本明細書に記載されているものを含む。ある特定の実施形態では、カチオンは、Ｎａ＋である。
【００６９】
ある特定の実施形態では、式（Ｉ）または（ＩＩ）のポリプロピオラクトン鎖は、相対的に低い分子量（例えば、約４０，０００ｇ／ｍｏｌに等しいかまたはそれ未満）および／または多分散性（例えば、約２．０に等しいかまたはそれ未満のＰＤＩ）を有する。また、式（Ｉ）または（ＩＩ）のポリマー鎖を含有するＰＰＬ組成物を作製するための方法、およびその熱分解を行ってアクリル酸を生成するための方法を提供する。
組成物
【００７０】
一部の態様では、ポリプロピオラクトンポリマーまたはその塩を含むポリプロピオラクトン（ＰＰＬ）組成物を提供する。一態様では、本明細書に記載されているポリプロピオラクトンポリマーまたはその塩は、アクリレート末端基を有するＰＰＬポリマー鎖を含む。
【００７１】
一部の変形形態では、ポリプロピオラクトンポリマーまたはその塩は、
（ａ）構造
【化２２】
2018505286.tif 000024
を有するアクリレート末端基、および
（ｂ）構造
【化２３】
2018505286.tif 000025
を有する繰り返し単位を含むポリマー鎖
を独立に含み、
アクリレート末端基は、ポリマー鎖のアルキル末端をキャップする。
【００７２】
上記の一部の変形形態では、ＰＰＬ組成物は、ポリプロピオラクトンポリマーの塩を含む。ある特定の変形形態では、ポリプロピオラクトンポリマーの塩は、第Ｉ族または第ＩＩ族カチオンを含む。１つの変形形態では、ポリプロピオラクトンポリマーの塩は、ナトリウムカチオンまたはカリウムカチオンを含む。
【００７３】
上記の一部の変形形態では、（ｉ）ポリプロピオラクトンポリマーもしくはその塩は、約４０，０００ｇ／ｍｏｌに等しいかもしくはそれ未満のＭｎを有するか、（ｉｉ）ポリプロピオラクトン組成物は、約２．０に等しいかもしくはそれ未満のＰＤＩを有するか、または（ｉｉｉ）ポリプロピオラクトン組成物の少なくとも９０重量％は、アクリレート末端を有するポリプロピオラクトンポリマーもしくはその塩を含むか、または（ｉ）〜（ｉｉｉ）の任意の組合せである。
【００７４】
ある特定の実施形態では、式（Ｉ）のポリプロピオラクトン鎖を含むＰＰＬ組成物を提供し、
【化２４】
2018505286.tif 000026
式中、
ｎは、約１０〜約１０００の整数であり、
Ｙは、−Ｈまたはカチオンである。
【００７５】
一部の変形形態では、式（Ｉ）のポリプロピオラクトン鎖を含むポリプロピオラクトン（ＰＰＬ）組成物を提供し、
【化２５】
2018505286.tif 000027
式中、
ｎは、整数であり、
Ｙは、−Ｈまたはカチオンであり、
ＰＰＬ組成物の数平均分子量は、約８００ｇ／ｍｏｌ〜約７２，０００ｇ／ｍｏｌの範囲内である。
【００７６】
ある特定の実施形態では、ｎは、約１０（例えば、約８００ｇ／ｍｏｌの分子量を有するポリプロピオラクトン鎖）〜約５００（例えば、約３６，０００ｇ／ｍｏｌの分子量を有するポリプロピオラクトン鎖）の整数である。
【００７７】
ある特定の実施形態では、Ｙは、Ｎａ＋である。ある特定の実施形態では、Ｙは、水素である。ある特定の実施形態では、Ｙは、リン、窒素もしくは硫黄、またはこれらの任意の組合せを含有する有機カチオンである。
【００７８】
ある特定の実施形態では、ポリプロピオラクトン（ＰＰＬ）組成物は、式（Ｉａ）のポリプロピオラクトン鎖を含み、
【化２６】
2018505286.tif 000028
式中、ｎは、約１０〜約１０００の整数である。ある特定の実施形態では、ポリプロピオラクトン（ＰＰＬ）組成物は、式（Ｉａ）のポリプロピオラクトン鎖を含み、式中、ｎは約１０〜約５００の整数である。
【００７９】
別の態様では、本明細書に記載されているポリプロピオラクトンポリマーまたはその塩は、ヒドロアクリレート末端基を有するＰＰＬポリマー鎖を含む。一部の変形形態では、ポリプロピオラクトンポリマーまたはその塩は、
（ａ）構造
【化２７】
2018505286.tif 000029
を有するヒドロアクリレート末端基、および
（ｂ）構造
【化２８】
2018505286.tif 000030
を有する繰り返し単位を含むポリマー鎖
を独立に含み、
ヒドロアクリレート末端基は、ポリマー鎖のアルキル末端をキャップする。
【００８０】
上記の一部の変形形態では、ＰＰＬ組成物は、ポリプロピオラクトンポリマーの塩を含む。ある特定の変形形態では、ポリプロピオラクトンポリマーの塩は、第Ｉ族または第ＩＩ族カチオンを含む。１つの変形形態では、ポリプロピオラクトンポリマーの塩は、ナトリウムカチオンまたはカリウムカチオンを含む。１つの変形形態では、ポリプロピオラクトンポリマーの塩は、有機カチオンを含む。ある特定の変形形態では、ポリプロピオラクトンポリマーの塩は、アンモニウム塩またはホスホニウム塩を含む。
【００８１】
上記の一部の変形形態では、（ｉ）ポリプロピオラクトンポリマー組成物は、約４０，０００ｇ／ｍｏｌに等しいかもしくはそれ未満のＭｎを有するか、（ｉｉ）ポリプロピオラクトン組成物は、約２．０に等しいかもしくはそれ未満のＰＤＩを有するか、または（ｉｉｉ）ポリプロピオラクトン組成物の少なくとも９０重量％は、ヒドロアクリレート末端基を有するポリプロピオラクトンポリマーもしくはその塩を含むか、または（ｉ）〜（ｉｉｉ）の任意の組合せである。
【００８２】
ある特定の実施形態では、本明細書に記載されているＰＰＬ組成物は、式（ＩＩ）のポリプロピオラクトン鎖を含み、
【化２９】
2018505286.tif 000031
式中、
ｎは、約１０〜約１０００の整数であり、
Ｙは、−Ｈまたはカチオンである。
【００８３】
一部の変形形態では、本明細書に記載されているＰＰＬ組成物は、式（ＩＩ）のポリプロピオラクトン鎖を含み、
【化３０】
2018505286.tif 000032
式中、
ｎは、整数であり、
Ｙは、−Ｈまたはカチオンであり、
ポリプロピオラクトン組成物は、約８００ｇ／ｍｏｌ〜約７２，０００ｇ／ｍｏｌのＭｎを有する。
【００８４】
ある特定の実施形態では、ｎは、約１０（例えば、約８００ｇ／ｍｏｌの分子量を有するポリプロピオラクトン鎖）〜約５００（例えば、約３６，０００ｇ／ｍｏｌの分子量を有するポリプロピオラクトン鎖）の整数である。
【００８５】
ある特定の実施形態では、Ｙは、Ｎａ＋である。ある特定の実施形態では、Ｙは、水素である。１つの変形形態では、Ｙは、有機カチオンである。ある特定の実施形態では、Ｙは、アンモニウム塩である。ある特定の実施形態では、Ｙは、ホスホニウム塩である。
【００８６】
ある特定の実施形態では、提供されたＰＰＬ組成物は、異なるＹ基を有するＰＰＬ鎖の混合物を含む。ある特定の実施形態では、組成物は、Ｙが−Ｈであるポリプロピオラクトン鎖と、−Ｙがカチオンであるポリプロピオラクトン鎖の混合物を含む。このような組成物のある特定の実施形態では、鎖の大部分において、−Ｙは、−Ｈである。ある特定の実施形態では、鎖の少なくとも５０％は、−Ｈ末端基を有する。ある特定の実施形態では、ポリマー鎖の少なくとも６０％、少なくとも７５％、少なくとも８０％、少なくとも８５％、少なくとも９０％、または少なくとも９５％は、−Ｈ末端基を有し、ＰＰＬ鎖の残りは、カチオン性−Ｙ基を有する。このような組成物の他の実施形態では、ＰＰＬ鎖の大部分において、−Ｙは、カチオンである。ある特定の実施形態では、鎖の少なくとも５０％は、カチオン末端基を有する。ある特定の実施形態では、鎖の少なくとも６０％、少なくとも７５％、少なくとも８０％、少なくとも８５％、少なくとも９０％、または少なくとも９５％は、カチオン性Ｙ基を含み、ＰＰＬ鎖の残りは、−Ｙ基として−Ｈを有する。このような組成物のある特定の実施形態では、カチオン鎖末端は、ナトリウムカチオンを含む。このような組成物のある特定の実施形態では、カチオン鎖末端は、アンモニウムカチオンを含む。
【００８７】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩を含むＰＰＬ組成物を提供する。ある特定の実施形態では、式（Ｉ）および／または（ＩＩ）のポリプロピオラクトン鎖を含むこのようなポリプロピオラクトンポリマーまたはその塩は、少なくとも２０％、３０％、４０％、５０％、６０％、７０％、８０％、９０％、９５％もしくは９９％純粋であり、またはこれらの値の任意の２つを含めた範囲である。ある特定の実施形態では、式（Ｉ）および／または（ＩＩ）のポリプロピオラクトン鎖を含むこのようなポリプロピオラクトンポリマーまたはその塩は、アクリレート末端基またはヒドロキシル末端基を伴わないＰＰＬポリマーと比較して、重量／重量％ベースで少なくとも２０％、３０％、４０％、５０％、６０％、７０％、８０％、９０％、９５％もしくは９９％純粋であり、またはこれらの値の任意の２つを含めた範囲である。
【００８８】
ある特定の実施形態では、式（Ｉ）および／または（ＩＩ）のポリプロピオラクトン鎖を含むこのようなポリプロピオラクトンポリマーまたはその塩は、アクリレート末端基またはヒドロキシル（またはヒドロアクリレート）末端基を伴わないＰＰＬポリマーと比較して、重量／重量％ベースで少なくとも８０％、８５％もしくは少なくとも９０％純粋であり、またはこれらの値の任意の２つを含めた範囲である。ある特定の実施形態では、式（Ｉ）および／または（ＩＩ）のポリプロピオラクトン鎖を含むこのようなポリプロピオラクトンポリマーまたはその塩は、アクリレート末端基またはヒドロキシル（またはヒドロアクリレート）末端基を伴わないＰＰＬポリマーと比較して、重量／重量％ベースで少なくとも９５％、９６％、９７％、９７．５％、９８％  ９８．５％もしくは９９％純粋であり、またはこれらの値の任意の２つを含めた範囲である。ある特定の実施形態では、式（Ｉ）および／または（ＩＩ）のポリプロピオラクトン鎖を含むこのようなポリプロピオラクトンポリマーまたはその塩は、アクリレート末端基またはヒドロキシル（またはヒドロアクリレート）末端基を伴わないＰＰＬポリマーと比較して、重量／重量％ベースで少なくとも９９％、９９．１％、９９．２％、９９．４％、９９．５％、９９．６％、９９．７％、９９．８％もしくは９９．９％純粋であり、またはこれらの値の任意の２つを含めた範囲である。
【００８９】
ある特定の実施形態では、少なくとも２０重量％の、式（Ｉ）および／または（ＩＩ）のポリプロピオラクトン鎖を含む本明細書に記載されているポリプロピオラクトンポリマーまたはその塩を含む、ポリプロピオラクトン組成物を提供する。ある特定の実施形態では、ポリプロピオラクトン組成物は、組成物の重量％に対して、少なくとも３０重量％、４０重量％、５０重量％、６０重量％、７０重量％、８０重量％もしくは９０重量％、またはこれらの値の任意の２つを含めた範囲の、式（Ｉ）および／または（ＩＩ）のポリプロピオラクトン鎖を含む本明細書に記載されているポリプロピオラクトンポリマーまたはその塩を含む。一部の変形形態では、ポリプロピオラクトン組成物は、組成物の重量％に対して、少なくとも（at）９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％もしくは少なくとも９９．９重量％、またはこれらの値の任意の２つを含めた範囲の、式（Ｉ）および／または（ＩＩ）のポリプロピオラクトン鎖を含む本明細書に記載されているポリプロピオラクトンポリマーまたはその塩を含む。
【００９０】
さらに、本明細書のある特定の実施形態によれば、ポリプロピオラクトン組成物は、アクリレート末端基またはヒドロキシル（またはヒドロアクリレート）末端基を伴わないＰＰＬと比較して、高い割合（重量／重量％）の、式（Ｉ）および／または（ＩＩ）のポリプロピオラクトン鎖を含むアクリレート末端基またはヒドロキシル（またはヒドロアクリレート）末端基を有するポリプロピオラクトンポリマーまたはその塩を有する。ある特定の実施形態では、ポリプロピオラクトン組成物は、約７０重量％、６０重量％、５０重量％、４０重量％、３０重量％、２０重量％、１０重量％、５重量％、１重量％もしくは０重量％、またはこれらの値の任意の２つを含めた範囲の、アクリレート末端基またはヒドロキシル（またはヒドロアクリレート）末端基を伴わないＰＰＬと比較して、約３０重量％、４０重量％、５０重量％、６０重量％、７０重量％、８０重量％、９０重量％、９５重量％、９９重量％もしくは１００重量％、またはこれらの値の任意の２つを含めた範囲の、式（Ｉ）および／または（ＩＩ）のポリプロピオラクトン鎖を含むアクリレート末端基またはヒドロキシル（またはヒドロアクリレート）末端基を有するポリプロピオラクトンポリマーまたはその塩を有する。一部の変形形態では、少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％もしくは少なくとも９９．９重量％、またはこれらの値の任意の２つを含めた範囲のポリプロピオラクトン組成物は、アクリレート末端基またはヒドロキシル（またはヒドロアクリレート）末端基を有するポリプロピオラクトンポリマーまたはその塩を含む。
【００９１】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩は、相対的に低分子量、例えば約４０，０００ｇ／ｍｏｌに等しいかまたはそれ未満を有する。ある特定の実施形態では、分子量は、Ｍｗである。ある特定の実施形態では、分子量は、Ｍｎである。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩は、約３５，０００ｇ／ｍｏｌ、３０，０００ｇ／ｍｏｌ、２５，０００ｇ／ｍｏｌ、２０，０００ｇ／ｍｏｌ、１５，０００ｇ／ｍｏｌ、１０，０００ｇ／ｍｏｌ、５，０００ｇ／ｍｏｌ、４，０００ｇ／ｍｏｌ、３，０００ｇ／ｍｏｌ、２，０００ｇ／ｍｏｌもしくは１，０００ｇ／ｍｏｌに等しいかまたはそれら未満、あるいはこれらの値の任意の２つを含めた範囲の分子量（ＭｗまたはＭｎ）を有する。ある特定の変形形態では、式（Ｉ）および／または（ＩＩ）のポリプロピオラクトン鎖を含むアクリレート末端基またはヒドロアクリレート末端基を有するポリプロピオラクトンポリマーまたはその塩は、１，０００ｇ／ｍｏｌ〜３５，０００ｇ／ｍｏｌ、１，０００ｇ／ｍｏｌ〜３０，０００ｇ／ｍｏｌ、１，０００ｇ／ｍｏｌ〜２５，０００ｇ／ｍｏｌ、１，０００ｇ／ｍｏｌ〜２０，０００ｇ／ｍｏｌ、１，０００ｇ／ｍｏｌ〜１５，０００ｇ／ｍｏｌ、または１，０００ｇ／ｍｏｌ〜１０，０００ｇ／ｍｏｌのＭｎを有する。
【００９２】
ある特定の実施形態では、式（Ｉ）および／または（ＩＩ）のポリプロピオラクトン鎖において、ｎは、１０〜約１，０００の整数である。ある特定の実施形態では、ｎは、１０〜約２０、２０〜約３０、３０〜約４０、４０〜約５０、５０〜約６０、６０〜約７０、７０〜約８０、８０〜約９０、９０〜約１００、１００〜約１５０、１５０〜約２００、２００〜約２５０、２５０〜約３００、３００〜約３５０、３５０〜約４００、４００〜約４５０、４５０〜約５００、５００〜約１，０００の整数、またはこれらの値の任意の２つを含めた範囲である。
【００９３】
ある特定の実施形態では、式（Ｉ）および／または（ＩＩ）の鎖を含むアクリレート末端基またはヒドロアクリレート末端基を有するポリプロピオラクトンポリマーまたはその塩を含有するＰＰＬ組成物は、相対的に低い多分散指数（ＰＤＩ）、例えば約２．０に等しいかまたはそれ未満を有する。ＰＤＩは、重量平均分子量（Ｍｗ）を数平均分子量（Ｍｎ）で割ったものとして算出される。ある特定の実施形態では、ＰＰＬ組成物は、約１．９、１．８、１．７、１．６、１．５、１．４、１．３、１．２もしくは１．１に等しいかまたくはそれら未満のＰＤＩを有し、あるいはこれらの値の任意の２つを含めた範囲内のＰＤＩを有する。ある特定の実施形態では、ＰＰＬ組成物は、約１．５〜１．０のＰＤＩを有する。ある特定の実施形態では、ＰＰＬ組成物は、約１．２〜１．０のＰＤＩを有する。ある特定の実施形態では、ＰＰＬ組成物は、約１．１〜１．０のＰＤＩを有する。ある特定の実施形態では、ＰＰＬ組成物は、約１．０のＰＤＩを有する。ある特定の実施形態では、ＰＰＬ組成物は、約１．５のＰＤＩを有する。
【００９４】
本明細書に記載されているアクリレート末端基またはヒドロアクリレート末端基を有するポリプロピオラクトンポリマーまたはその塩の分子量（Ｍｎを含む）、ＰＤＩおよび量の変形形態は、あらゆる組合せが個々に列挙されているかのように、互いに組み合わされ得ることを一般に理解すべきである。さらに、本明細書に記載されているアクリレート末端基またはヒドロアクリレート末端基を有するポリプロピオラクトンポリマーまたはその塩の分子量（Ｍｎを含む）、ＰＤＩおよび量の変形形態は、あらゆる組合せが個々に列挙されているかのように、ポリプロピオラクトン鎖（式Ｉおよび／またはＩＩを有するポリプロピオラクトン鎖を含む）に関する変形形態のいずれかと組み合わせてよい。
【００９５】
例えば、ある特定の実施形態では、式Ｉおよび／またはＩＩを有するポリプロピオラクトン鎖を含むポリマー組成物であって
【化３１】
2018505286.tif 000033
（式中、ｎおよび−Ｙのそれぞれは、上記ならびに本明細書のクラスおよびサブクラスにおいて定義されている通りである）、
（ｉ）１，０００〜１０，０００ｇ／ｍｏｌのＭｎ、または
（ｉｉ）２未満のＰＤＩ、または
（ｉｉｉ）９５重量％超の式Ｉおよび／もしくはＩＩを有するポリプロピオラクトン鎖、または
上記の（ｉ）〜（ｉｉｉ）の任意の組合せ
を有する、ポリマー組成物を提供する。
【００９６】
一部の変形形態では、式Ｉおよび／またはＩＩを有するポリプロピオラクトン鎖を含むポリマー組成物であって
【化３２】
2018505286.tif 000034
（式中、ｎおよび−Ｙのそれぞれは、上記ならびに本明細書のクラスおよびサブクラスにおいて定義されている通りである）、
（ｉ）１，０００〜３，０００ｇ／ｍｏｌのＭｎ、または
（ｉｉ）１．７未満のＰＤＩ、または
（ｉｉｉ）９８重量％超の式Ｉおよび／もしくはＩＩを有するポリプロピオラクトン鎖、または
上記の（ｉ）〜（ｉｉｉ）の任意の組合せ
を有する、ポリマー組成物を提供する。
【００９７】
他の変形形態では、式Ｉおよび／またはＩＩを有するポリプロピオラクトン鎖を含むポリマー組成物であって
【化３３】
2018505286.tif 000035
（式中、ｎおよび−Ｙのそれぞれは、上記ならびに本明細書のクラスおよびサブクラスにおいて定義されている通りである）、
（ｉ）１，０００〜５，０００ｇ／ｍｏｌのＭｎ、または
（ｉｉ）１〜２のＰＤＩ、または
（ｉｉｉ）９９重量％超の式Ｉおよび／もしくはＩＩを有するポリプロピオラクトン鎖、または
上記の（ｉ）〜（ｉｉｉ）の任意の組合せ
を有する、ポリマー組成物を提供する。
【００９８】
他の実施形態では、ポリマー組成物中のポリプロピオラクトン鎖は、主に式Ｉのポリプロピオラクトン鎖である。
【００９９】
他の実施形態では、ポリマー組成物中のポリプロピオラクトン鎖のＭｎは、約１，０００〜４，０００ｇ／ｍｏｌである。
【０１００】
他の実施形態では、ポリマー組成物のＰＤＩは、約１．７未満である。
【０１０１】
別の態様では、本明細書に記載されているポリプロピオラクトンポリマーまたはその塩のいずれかを含む反応ストリームを提供する。例えば、一部の変形形態では、式（Ｉ）のポリプロピオラクトン鎖を含む反応ストリームであって
【化３４】
2018505286.tif 000036
（式中、ｎは、１０〜約１，０００の整数であり、Ｙは、−Ｈまたはカチオンのいずれかである）、少なくとも約５００ｋｇ／時間の割合でアクリル酸を生成する、反応ストリームを提供する。反応ストリームは、反応器に入るまたは反応器から出る化合物の溶液に相当する。
式（Ｉ）および／または式（ＩＩ）の鎖を含有するＰＰＬ組成物を調製するための方法
【０１０２】
一部の態様では、ポリプロピオラクトン組成物を生成するための方法であって、ベータプロピオラクトンおよび少なくとも１つのアクリレート含有連鎖移動剤を合わせて、ポリプロピオラクトン組成物を生成することを含む、方法を提供する。例えば、アクリレート含有連鎖移動剤は、構造
【化３５】
2018505286.tif 000037
を有するアクリレート末端基を含む化合物またはその塩であり得る。一部の変形形態では、アクリレート含有連鎖移動剤は、アクリレート末端基、および構造
【化３６】
2018505286.tif 000038
を有する１つまたは複数の単位を含む鎖を有する化合物であってよく、アクリレート末端基は、鎖のアルキル末端をキャップする。
【０１０３】
上記の一部の変形形態では、連鎖移動剤は、約１０００ｇ／ｍｏｌ未満、約９００ｇ／ｍｏｌ未満、約８００ｇ／ｍｏｌ未満、約７００ｇ／ｍｏｌ未満、約６００ｇ／ｍｏｌ未満、約５００ｇ／ｍｏｌ未満、約４００ｇ／ｍｏｌ未満、約３００ｇ／ｍｏｌ未満、約２００ｇ／ｍｏｌ未満、約１００ｇ／ｍｏｌ未満、約７５ｇ／ｍｏｌ未満もしくは約５０ｇ／ｍｏｌ未満、または５０ｇ／ｍｏｌ〜１０００ｇ／ｍｏｌ、５０ｇ／ｍｏｌ〜９００ｇ／ｍｏｌ、５０ｇ／ｍｏｌ〜８００ｇ／ｍｏｌ、５０ｇ／ｍｏｌ〜７００ｇ／ｍｏｌ、５０ｇ／ｍｏｌ〜６００ｇ／ｍｏｌ、５０ｇ／ｍｏｌ〜５００ｇ／ｍｏｌ、５０ｇ／ｍｏｌ〜４００ｇ／ｍｏｌ、５０ｇ／ｍｏｌ〜３００ｇ／ｍｏｌ、５０ｇ／ｍｏｌ〜２００ｇ／ｍｏｌ、５０ｇ／ｍｏｌ〜１００ｇ／ｍｏｌもしくは５０ｇ／ｍｏｌ〜７５ｇ／ｍｏｌの数平均分子量（Ｍｎ）を有する。
【０１０４】
一態様では、式（Ｉ）のポリプロピオラクトン鎖を含む組成物の生成のための方法であって
【化３７】
2018505286.tif 000039
（式中、ｎは、１０〜約１，０００の整数であり、Ｙは、−Ｈまたはカチオンのいずれかである）、
式（ＩＩＩ）の連鎖移動剤
【化３８】
2018505286.tif 000040
もしくはその塩、またはこれらの任意の２つもしくはそれ超の混合物（式中、ｐは、０〜９である）の存在下でベータプロピオラクトンを重合させることを含む、方法を提供する。
【０１０５】
一部の変形形態では、本明細書に記載のような、式（Ｉ）のポリプロピオラクトン鎖を含むポリプロピオラクトン組成物を生成するための方法であって、ベータプロピオラクトン、および本明細書に記載されるような式（ＩＩＩ）の少なくとも１つの化合物またはその塩を合わせて、ポリプロピオラクトン組成物を生成することを含む、方法を提供する。
連鎖移動剤
【０１０６】
本明細書に記載されている方法は、アクリレート末端基またはヒドロアクリレート末端基を伴わないポリプロピオラクトン鎖と比較して、高い割合（例えば、少なくとも約３０重量％、４０重量％、５０重量％、６０重量％、７０重量％、８０重量％、または９０重量％）の、式（Ｉ）のポリプロピオラクトン鎖を含むアクリレート末端基またはヒドロアクリレート末端基を有するポリプロピオラクトンポリマーまたはその塩を含むＰＰＬ組成物を生成する。ある特定の実施形態では、組成物中の少なくとも９０％のポリマー鎖が、アクリレート末端基またはヒドロアクリレート末端基を有する。ある特定の実施形態では、組成物中の少なくとも９０％のポリマー鎖が、式（Ｉ）に従う。ある特定の実施形態では、組成物は、２未満の多分散指数（ＰＤＩ）を有する。
【０１０７】
ある特定の実施形態では、方法は、連鎖移動剤（ＣＴＡ）の存在下でＢＰＬを重合させることを含み、連鎖移動剤は、式（ＩＩＩ）の化合物
【化３９】
2018505286.tif 000041
もしくはその塩、またはこれらの任意の２つもしくはそれ超の混合物であり、式中、ｐは、０〜９である。ある特定の実施形態では、ｐは、０〜５である。ある特定の実施形態では、ｐは０であり、すなわちアクリル酸である。ある特定の実施形態では、ｐは、１である。ある特定の実施形態では、ｐは、２である。ある特定の実施形態では、ｐは、３である。ある特定の実施形態では、ｐは、４である。ある特定の実施形態では、ｐは、５である。ある特定の実施形態では、ｐは、６である。ある特定の実施形態では、ｐは、７である。ある特定の実施形態では、ｐは、８である。ある特定の実施形態では、ｐは、９である。式（ＩＩＩ）の連鎖移動剤がオリゴマーである、ある特定の実施形態では、連鎖移動剤は、約２００ｇ／ｍｏｌ、約３００ｇ／ｍｏｌ、約４００ｇ／ｍｏｌ、約５００ｇ／ｍｏｌ、約６００ｇ／ｍｏｌもしくは約７００ｇ／ｍｏｌの数平均分子量を有するか、またはこれらの値の任意の２つによって定められた範囲内である。
【０１０８】
一部の変形形態では、連鎖移動剤は、
（ｉ）構造
【化４０】
2018505286.tif 000042
を有するアクリレート末端基、または構造
【化４１】
2018505286.tif 000043
を有するヒドロアクリレート末端基、および
任意選択で（ｉｉ）構造
【化４２】
2018505286.tif 000044
を有する１つまたは複数の単位を含む鎖
を独立に含む少なくとも１つの化合物またはその塩であり、
アクリレート末端基またはヒドロアクリレート末端基は、鎖のアルキル末端をキャップする。
【０１０９】
本明細書に記載されている連鎖移動剤の適切な塩は、任意のアルカリ（例えば、Ｎａ＋、Ｋ＋）カチオン、アルカリ土類カチオン、または窒素もしくはリン含有（例えば、アンモニウム、アルキル−、ジアルキル−（dialky-l）、トリアルキル−、テトラアルキル−アンモニウムまたはホスホニウム）カチオンの塩、例えば本明細書に記載されているものを含む。ある特定の実施形態では、塩は、アクリル酸ナトリウムなどのＮａ＋塩である。ある特定の実施形態では、塩は、アクリル酸カリウムなどのＫ＋塩である。
【０１１０】
ある特定の実施形態では、式（ＩＩＩ）の連鎖移動剤を使用し、多くの、殆どのまたは実質的に全ての鎖末端上にアクリレート基を組み込むことにより、相対的に短い鎖長を有し、より低いＰＤＩを有する組成の式（Ｉ）のポリプロピオラクトン鎖の生成を制御し、それによって、アクリレート末端基を実質的に欠くＰＰＬと比較して、ＰＰＬ組成物の熱分解をさらに制御することができる。
【０１１１】
ある特定の実施形態では、連鎖移動剤は、アクリル酸またはその塩である。方法のある特定の実施形態では、連鎖移動剤は、アクリル酸二量体
【化４３】
2018505286.tif 000045
またはその塩である。方法のある特定の実施形態では、連鎖移動剤は、アクリル酸三量体
【化４４】
2018505286.tif 000046
またはその塩である。
【０１１２】
ある特定の実施形態では、連鎖移動剤は、約１：５０００の連鎖移動剤：ＢＰＬ〜約１：１０の連鎖移動剤：ＢＰＬのモル比でＢＰＬと合わせられる。ある特定の実施形態では、連鎖移動剤：ＢＰＬのモル比は、約１：５，０００、１：２５００、１：１０００、１：５００、１：２００、１：１００、１：２０、１：１０、またはこれらの比の任意の２つを含めた範囲である。
【０１１３】
ある特定の実施形態では、ベータプロピオラクトンは、５０℃超の温度で連鎖移動剤と接触させられる。ある特定の実施形態では、温度は、５０℃〜約２５０℃の範囲内である。ある特定の実施形態では、温度は、１００℃〜約２００℃の範囲内である。ある特定の実施形態では、温度は、１００℃〜約１８０℃の範囲内である。ある特定の実施形態では、温度は、１２０℃〜約１６０℃の範囲内である。ある特定の実施形態では、温度は、１４０℃〜約１８０℃の範囲内である。
ヒドロキシル化ポリプロピオラクトン鎖
【０１１４】
ある特定の態様では、ポリプロピオラクトン組成物を生成するための方法であって、ベータプロピオラクトンおよび水を合わせて、ポリプロピオラクトン組成物を生成することを含む、方法を提供する。一部の変形形態では、ポリプロピオラクトン組成物は、
（ａ）構造
【化４５】
2018505286.tif 000047
を有するヒドロアクリレート末端基、および
（ｂ）構造
【化４６】
2018505286.tif 000048
を有する繰り返し単位を含むポリマー鎖
を独立に含むポリプロピオラクトンポリマーまたはその塩を含み、
ヒドロアクリレート末端基は、ポリマー鎖のアルキル末端をキャップする。
【０１１５】
別の態様では、ヒドロキシル末端基を伴わないポリプロピオラクトン鎖と比較して、高い割合（例えば、少なくとも約３０重量％、４０重量％、５０重量％、６０重量％、７０重量％、８０重量％、９０重量％）の、式（ＩＩ）のポリプロピオラクトン鎖を含むヒドロアクリレート末端基を有するポリプロピオラクトンポリマーまたはその塩を含むＰＰＬ組成物を調製するための方法を提供する。ある特定の実施形態では、方法は、水の存在下でＢＰＬを重合させることを含む。
【化４７】
2018505286.tif 000049
【０１１６】
ある特定の実施形態では、水は、約１：５０００の水：ＢＰＬ〜約１：１０の水：ＢＰＬのモル比でＢＰＬと合わせられる。ある特定の実施形態では、水：ＢＰＬのモル比は、約１：５，０００、１：２５００、１：１０００、１：５００、１：２００、１：１００、１：２０、１：１０、またはこれらの比の任意の２つを含めた範囲である。
【０１１７】
ある特定の実施形態では、水を使用し、多くの、殆どのまたは実質的に全ての鎖末端上にヒドロキシル基を組み込むことにより、相対的に短い鎖長を有し、より低いＰＤＩを有する組成の式（ＩＩ）のポリプロピオラクトン鎖の生成を制御し、それによって、このようなヒドロキシル末端基を実質的に欠くＰＰＬと比較して、ＰＰＬ組成物の熱分解をより制御することができる。
【０１１８】
ある特定の実施形態では、方法は、連鎖移動剤（ＣＴＡ）の存在下でＢＰＬを重合させることを含み、連鎖移動剤は、式（ＩＩＩａ）の化合物
【化４８】
2018505286.tif 000050
もしくはその塩、またはこれらの任意の２つもしくはそれ超の混合物であり、式中、ｐは、０〜９である。ある特定の実施形態では、ｐは、０〜５である。ある特定の実施形態では、ｐは０であり、すなわちヒドロアクリル酸である。ある特定の実施形態では、ｐは、１である。ある特定の実施形態では、ｐは、２である。ある特定の実施形態では、ｐは、３である。ある特定の実施形態では、ｐは、４である。ある特定の実施形態では、ｐは、５である。ある特定の実施形態では、ｐは、６である。ある特定の実施形態では、ｐは、７である。ある特定の実施形態では、ｐは、８である。ある特定の実施形態では、ｐは、９である。式（ＩＩＩａ）の連鎖移動剤がオリゴマーである、ある特定の実施形態では、連鎖移動剤は、約２００ｇ／ｍｏｌ、約３００ｇ／ｍｏｌ、約４００ｇ／ｍｏｌ、約５００ｇ／ｍｏｌ、約６００ｇ／ｍｏｌもしくは約７００ｇ／ｍｏｌの数平均分子量を有するか、またはこれらの値の任意の２つによって定められた範囲内であることを特徴とする。
【０１１９】
ある特定の実施形態では、式（ＩＩＩａ）の連鎖移動剤を使用し、多くの、殆どのまたは実質的に全ての鎖末端上にヒドロアクリレート末端基を組み込むことにより、相対的に短い鎖長を有し、より低いＰＤＩを有する組成の式（ＩＩ）のポリプロピオラクトン鎖の生成を制御し、それによって、ヒドロアクリレート末端基を実質的に欠くＰＰＬと比較して、ＰＰＬ組成物の熱分解をより制御することができる。
【０１２０】
ある特定の実施形態では、連鎖移動剤は、ヒドロアクリル酸またはその塩である。方法のある特定の実施形態では、連鎖移動剤は、ヒドロアクリル酸二量体
【化４９】
2018505286.tif 000051
またはその塩である。方法のある特定の実施形態では、連鎖移動剤は、ヒドロアクリル酸（hydacrylic  acid）三量体
【化５０】
2018505286.tif 000052
またはその塩である。
重合触媒
【０１２１】
ある特定の実施形態では、ベータプロピオラクトンは、重合触媒の存在下で連鎖移動剤と接触させられる。重合反応では、これらに限定されるものではないが、金属（例えば、リチウム、ナトリウム、カリウム、マグネシウム、カルシウム、亜鉛、アルミニウム、チタン、コバルトなど）、金属酸化物、アルカリ金属およびアルカリ土類金属の塩（例えば炭酸塩、ホウ酸塩、水酸化物、アルコキシド、およびカルボン酸塩）、ならびに他の金属のホウ酸塩、ケイ酸塩、または塩を含む種々の触媒を使用することができる。ある特定の実施形態では、適切な触媒は、金属イオンのカルボン酸塩を含む。ある特定の実施形態では、適切な触媒は、有機カチオンのカルボン酸塩を含む。一部の実施形態では、カルボン酸塩は、炭酸塩以外である。一部の実施形態では、カルボン酸塩は、アクリル酸塩である。
【０１２２】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、重合触媒の存在下で行われる。ある特定の実施形態では、適切な重合触媒は、金属イオンまたは有機カチオンのカルボン酸塩を含む。
【０１２３】
ある特定の実施形態では、重合触媒は、約１：１００，０００の重合触媒：ＢＰＬ〜約１：１０の重合触媒：ＢＰＬのモル比でＢＰＬと合わせられる。ある特定の実施形態では、重合触媒：ＢＰＬのモル比は、約１：１００，０００、１：５０，０００、１：２０，０００、１：１０，０００、１：５，０００、１：１，０００、１：５００、１：２００、１：１００またはこれらの比の任意の２つを含めた範囲である。
【０１２４】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、規定された比のＢＰＬ：連鎖移動剤：触媒の存在下で行われる。ある特定の実施形態では、用いられる比は、利用される触媒の量が、最小限に抑えられると同時に、なお所望のＰＰＬ分子量および末端基組成が達成されるように選択される。例えば、使用される触媒が、式（Ｉ）または（ＩＩ）のポリマー鎖を形成しない開始剤基を含む場合、得られたＰＰＬ組成物における式（Ｉ）または（ＩＩ）に従わないポリプロピオラクトン鎖の割合を最小限に抑えるために、ＣＴＡ：触媒の比を高く保つことが望ましい。さらに、ＢＰＬとＣＴＡおよび触媒の合計とのモル比により、式（Ｉ）または（ＩＩ）に記載のｎの値が決定され、したがってこの比は、好ましくは、上記の、かつ本明細書のクラスおよびサブクラスにおいて記載されている分子量範囲を有するＰＰＬ組成物を得るために、約１０：１〜約１，０００：１の範囲に維持される。
【０１２５】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、変換されたＢＰＬの量が、用いられた触媒およびＣＴＡの量（モル基準に基づく）の約１０〜約１，０００倍となるような条件下で行われる。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、ＢＰＬ：（触媒＋ＣＴＡ）のモル比が、約１，０００：１、約７００：１、約５００：１、約４００：１、約３００：１、約２５０：１、約２００：１、約１５０：１、約１００：１、約５０：１、約２０：１または約１０：１となるような条件下で行われる。
【０１２６】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、ポリマーに変換されたＢＰＬのモル量が、用いられた触媒のモル量の１００〜約１００，０００倍となり、用いられたＣＴＡのモル量の約１０倍〜約１，０００倍となるような条件下で行われる。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの重合は、ＢＰＬ：ＣＴＡ：触媒のモル比が約１００：１０：１〜約１００，０００：１，０００：１の範囲となるような条件下で行われる。ある特定の実施形態では、ＢＰＬ：ＣＴＡ：触媒比は、約１００：１０：１、約２００：１０：１、約５００：１０：１または約１，０００：１０：１である。ある特定の実施形態では、ＢＰＬ：ＣＴＡ：触媒比は、約５００：５０：１、約１，０００：５０：１、約２，５００：５０：１、約５，０００：５０：１、または約１０，０００：５０：１である。ある特定の実施形態では、ＢＰＬ：ＣＴＡ：触媒比は、約１，０００：１００：１、約２，０００：１００：１、約５，０００：１００：１、約１０，０００：１００：１、約５０，０００：１００：１、または約１００，０００：１００：１である。ある特定の実施形態では、ＢＰＬ：ＣＴＡ：触媒比は、約２，０００：２００：１、約５，０００：２００：１、約１０，０００：２００：１、約５０，０００：２００：１、または約１００，０００：２００：１である。ある特定の実施形態では、ＢＰＬ：ＣＴＡ：触媒比は、約５，０００：５００：１、約１０，０００：５００：１、約２５，０００：５００：１、約５０，０００：５００：１、または約１００，０００：５００：１である。ある特定の実施形態では、ＢＰＬ：ＣＴＡ：触媒比は、約１０，０００：１，０００：１、約２０，０００：１，０００：１、約５０，０００：１，０００：１、または約１００，０００：１，０００：１である。
【０１２７】
ある特定の実施形態では、重合触媒は、約１：１００，０００までの重合触媒：ＢＰＬのモル比でＢＰＬと合わせられる。ある特定の実施形態では、この比は、約１：１００，０００〜約２５：１００の重合触媒：ＢＰＬである。ある特定の実施形態では、重合触媒は、約１：５０，０００の重合触媒：ＢＰＬ〜約１：２５，０００の重合触媒：ＢＰＬのモル比でＢＰＬと合わせられる。ある特定の実施形態では、重合触媒は、約１：２５，０００の重合触媒：ＢＰＬ〜約１：１０，０００の重合触媒：ＢＰＬのモル比でＢＰＬと合わせられる。ある特定の実施形態では、重合触媒は、約１：２０，０００の重合触媒：ＢＰＬ〜約１：１０，０００の重合触媒：ＢＰＬのモル比でＢＰＬと合わせられる。ある特定の実施形態では、重合触媒は、約１：１５，０００の重合触媒：ＢＰＬ〜約１：５，０００の重合触媒：ＢＰＬのモル比でＢＰＬと合わせられる。ある特定の実施形態では、重合触媒は、約１：５，０００の重合触媒：ＢＰＬ〜約１：１，０００の重合触媒：ＢＰＬのモル比でＢＰＬと合わせられる。ある特定の実施形態では、重合触媒は、約１：２，０００の重合触媒：ＢＰＬ〜約１：５００の重合触媒：ＢＰＬのモル比でＢＰＬと合わせられる。ある特定の実施形態では、重合触媒は、約１：１，０００の重合触媒：ＢＰＬ〜約１：２００の重合触媒：ＢＰＬのモル比でＢＰＬと合わせられる。ある特定の実施形態では、重合触媒は、約１：５００の重合触媒：ＢＰＬ〜約１：１００の重合触媒：ＢＰＬのモル比でＢＰＬと合わせられる。ある特定の実施形態では、重合触媒：ＢＰＬのモル比は、約１：５０，０００、１：２５，０００、１：１５，０００、１：１０，０００、１：５，０００、１：１，０００、１：５００、１：２５０またはこれらの値の任意の２つを含めた範囲である。ある特定の実施形態では、重合触媒：ＢＰＬのモル比は、約１：１００、５：１００、１０：１００、１５：１００、２０：１００、２５：１００またはこれらの値の任意の２つを含めた範囲である。
【０１２８】
重合触媒がカルボン酸塩を含むある特定の実施形態では、カルボキシレートは、ＢＰＬの重合が開始すると、生成されたポリマー鎖がアクリレート鎖末端を有するような構造を有する。ある特定の実施形態では、重合触媒上のカルボン酸イオンは、重合プロセスにおいて使用される連鎖移動剤のアニオン形態である。１つの変形形態では、本明細書に記載されている方法において、アクリル酸およびアクリル酸ナトリウムが使用される。
【０１２９】
ある特定の実施形態では、重合触媒のカルボン酸塩は、式（ＩＩＩ）の化合物
【化５１】
2018505286.tif 000053
のアクリル酸塩（すなわち、アニオン形態）またはこれらの任意の２つもしくはそれ超の混合物であり、式中、ｐは、０〜９である。ある特定の実施形態では、ｐは、０〜５である。ある特定の実施形態では、重合触媒のカルボン酸塩は、アクリル酸塩（すなわち、ｐ＝０である式（ＩＩＩ）の化合物の）である。
【０１３０】
ある特定の実施形態では、重合触媒のカルボン酸塩は、アクリル酸二量体
【化５２】
2018505286.tif 000054
の塩である。ある特定の実施形態では、重合触媒のカルボン酸塩は、アクリル酸三量体
【化５３】
2018505286.tif 000055
の塩である。
【０１３１】
重合触媒がカルボン酸塩を含むある特定の実施形態では、カルボン酸イオンは、Ｃ１〜４０カルボン酸のアニオン形態である。ある特定の実施形態では、カルボン酸塩は、ポリカルボン酸（例えば、２個もしくはそれ超のカルボン酸基を有する化合物）の塩でよい。ある特定の実施形態では、カルボン酸イオンは、Ｃ１〜２０カルボン酸のアニオンを含む。ある特定の実施形態では、カルボン酸イオンは、Ｃ１〜１２カルボン酸のアニオンを含む。ある特定の実施形態では、カルボン酸イオンは、Ｃ１〜８カルボン酸のアニオンを含む。ある特定の実施形態では、カルボン酸イオンは、Ｃ１〜４カルボン酸のアニオンを含む。ある特定の実施形態では、カルボン酸イオンは、任意選択で置換されている安息香酸のアニオンを含む。ある特定の実施形態では、カルボン酸イオンは、ギ酸イオン、酢酸イオン、プロピオン酸イオン、吉草酸イオン、酪酸イオン、Ｃ５〜１０脂肪族カルボン酸イオン、およびＣ１０〜２０脂肪族カルボン酸イオンからなる群から選択される。
【０１３２】
述べたように、ある特定の実施形態では、重合触媒は、有機カチオンのカルボン酸塩を含む。ある特定の実施形態では、重合触媒は、正の電荷が、窒素、硫黄、またはリン原子上に少なくとも部分的に位置している、カチオンのカルボン酸塩を含む。ある特定の実施形態では、重合触媒は、窒素カチオンのカルボン酸塩を含む。ある特定の実施形態では、重合触媒は、アンモニウム、アミジニウム、グアニジニウム、窒素複素環のカチオン形態、およびこれらの２つもしくはそれ超の任意の組合せからなる群から選択されるカチオンのカルボン酸塩を含む。ある特定の実施形態では、重合触媒は、リンカチオンのカルボン酸塩を含む。ある特定の実施形態では、重合触媒は、ホスホニウムおよびホスファゼニウムからなる群から選択されるカチオンのカルボン酸塩を含む。ある特定の実施形態では、重合触媒は、硫黄含有カチオンのカルボン酸塩を含む。ある特定の実施形態では、重合触媒は、スルホニウム塩を含む。
【０１３３】
ある特定の実施形態では、重合触媒は、金属のカルボン酸塩を含む。ある特定の実施形態では、重合触媒は、アルカリまたはアルカリ土類金属のカルボン酸塩を含む。ある特定の実施形態では、重合触媒は、アルカリ金属のカルボン酸塩を含む。ある特定の実施形態では、重合触媒は、ナトリウムまたはカリウムのカルボン酸塩を含む。ある特定の実施形態では、重合触媒は、ナトリウムのカルボン酸塩を含む。
【０１３４】
ある特定の実施形態では、重合触媒は、プロトン化アミン
【化５４】
2018505286.tif 000056
のカルボン酸塩を含み、式中、
各Ｒ１およびＲ２は、独立に、水素、あるいはＣ１〜２０脂肪族；Ｃ１〜２０ヘテロ脂肪族；３〜８員飽和もしくは部分不飽和の単環式炭素環；７〜１４員飽和もしくは部分不飽和の多環式炭素環；窒素、酸素、もしくは硫黄から独立に選択される１〜４個のヘテロ原子を有する５〜６員単環式ヘテロアリール環；窒素、酸素、もしくは硫黄から独立に選択される１〜５個のヘテロ原子を有する８〜１４員多環式ヘテロアリール環；窒素、酸素、もしくは硫黄から独立に選択される１〜３個のヘテロ原子を有する３〜８員飽和もしくは部分不飽和の単環式複素環式環；窒素、酸素、もしくは硫黄から独立に選択される１〜５個のヘテロ原子を有する６〜１４員飽和もしくは部分不飽和の多環式複素環；フェニル；または８〜１４員多環式アリール環からなる群から選択される、任意選択で置換されているラジカルであり、Ｒ１およびＲ２は、介在する原子と一緒になって、１個もしくは複数のさらなるヘテロ原子を任意選択で含有する１個もしくは複数の任意選択で置換されている環を形成することができ、
各Ｒ３は、独立に、水素、あるいはＣ１〜２０脂肪族；Ｃ１〜２０ヘテロ脂肪族；３〜８員飽和もしくは部分不飽和の単環式炭素環；７〜１４員飽和もしくは部分不飽和の多環式炭素環；窒素、酸素、もしくは硫黄から独立に選択される１〜４個のヘテロ原子を有する５〜６員単環式ヘテロアリール環；窒素、酸素、もしくは硫黄から独立に選択される１〜５個のヘテロ原子を有する８〜１４員多環式ヘテロアリール環；窒素、酸素、もしくは硫黄から独立に選択される１〜３個のヘテロ原子を有する３〜８員飽和もしくは部分不飽和の単環式複素環式環；窒素、酸素、もしくは硫黄から独立に選択される１〜５個のヘテロ原子を有する６〜１４員飽和もしくは部分不飽和の多環式複素環；フェニル；または８〜１４員多環式アリール環からなる群から選択される、任意選択で置換されているラジカルであり、Ｒ３基は、Ｒ１またはＲ２基と一緒になって、１個もしくは複数の任意選択で置換されている環を形成することができる。
【０１３５】
重合触媒がプロトン化アミンのカルボン酸塩を含むある特定の実施形態では、このプロトン化アミンは、
【化５５】
2018505286.tif 000057
からなる群から選択される。
【０１３６】
ある特定の実施形態では、重合触媒は、第四級アンモニウム塩
【化５６】
2018505286.tif 000058
のカルボン酸塩を含み、式中、
各Ｒ１、Ｒ２およびＲ３は、上記に記載され、
各Ｒ４は、独立に、水素、あるいはＣ１〜２０脂肪族；Ｃ１〜２０ヘテロ脂肪族；３〜８員飽和もしくは部分不飽和の単環式炭素環；７〜１４員飽和もしくは部分不飽和の多環式炭素環；窒素、酸素、もしくは硫黄から独立に選択される１〜４個のヘテロ原子を有する５〜６員単環式ヘテロアリール環；窒素、酸素、もしくは硫黄から独立に選択される１〜５個のヘテロ原子を有する８〜１４員多環式ヘテロアリール環；窒素、酸素、もしくは硫黄から独立に選択される１〜３個のヘテロ原子を有する３〜８員飽和もしくは部分不飽和の単環式複素環式環；窒素、酸素、もしくは硫黄から独立に選択される１〜５個のヘテロ原子を有する６〜１４員飽和もしくは部分不飽和の多環式複素環；フェニル；または８〜１４員多環式アリール環からなる群から選択される任意選択で置換されているラジカルであり、Ｒ４基は、Ｒ１、Ｒ２またはＲ３基と一緒になって、１個もしくは複数の任意選択で置換されている環を形成することができる。
【０１３７】
ある特定の実施形態では、重合触媒は、グアニジニウム基
【化５７】
2018505286.tif 000059
のカルボン酸塩を含み、式中、各Ｒ１およびＲ２は、独立に、上記で定義され、かつ本明細書におけるクラスおよびサブクラスにおいて記載されている通りである。ある特定の実施形態では、各Ｒ１およびＲ２は、独立に、水素またはＣ１〜２０脂肪族である。ある特定の実施形態では、各Ｒ１およびＲ２は、独立に、水素またはＣ１〜１２脂肪族である。ある特定の実施形態では、各Ｒ１およびＲ２は、独立に、水素またはＣ１〜２０ヘテロ脂肪族である。ある特定の実施形態では、各Ｒ１およびＲ２は、独立に、水素またはフェニルである。ある特定の実施形態では、各Ｒ１およびＲ２は、独立に、水素または８〜１０員アリールである。ある特定の実施形態では、各Ｒ１およびＲ２は、独立に、水素または５〜１０員ヘテロアリールである。ある特定の実施形態では、各Ｒ１およびＲ２は、独立に、水素または３〜７員複素環である。ある特定の実施形態では、Ｒ１およびＲ２の１つもしくは複数は、任意選択で置換されているＣ１〜１２脂肪族である。
【０１３８】
ある特定の実施形態では、任意の２個もしくはそれ超のＲ１またはＲ２基は、介在する原子と一緒になって、１個もしくは複数の任意選択で置換されている炭素環式、複素環式、アリール、またはヘテロアリール環を形成する。ある特定の実施形態では、Ｒ１およびＲ２基は、一緒になって、任意選択で置換されている５員または６員環を形成する。ある特定の実施形態では、３個もしくはそれ超のＲ１および／またはＲ２基は、一緒になって、任意選択で置換されている縮合環系を形成する。
【０１３９】
ある特定の実施形態では、Ｒ１およびＲ２基は、介在する原子と一緒になって、
【化５８】
2018505286.tif 000060
から選択される化合物を形成し、式中、各Ｒ１およびＲ２は、独立に、上記で定義され、かつ本明細書におけるクラスおよびサブクラスにおいて記載されている通りであり、環Ｇは、任意選択で置換されている５〜７員の飽和もしくは部分不飽和の複素環式環である。
【０１４０】
グアニジニウムカチオンが、
【化５９】
2018505286.tif 000061
として示されるとき、全てのこのような共鳴形態は、本開示によって企図および包含されることを認識されたい。例えば、このような基はまた、
【化６０】
2018505286.tif 000062
として示すことができる。
【０１４１】
特定の実施形態では、グアニジニウムカチオンは、
【化６１】
2018505286.tif 000063
からなる群から選択される。
【０１４２】
ある特定の実施形態では、重合触媒は、スルホニウム基またはアルソニウム基、例えば、
【化６２】
2018505286.tif 000064
のカルボン酸塩を含み、式中、Ｒ１、Ｒ２、およびＲ３のそれぞれは、上記で定義され、かつ本明細書におけるクラスおよびサブクラスにおいて記載されている通りである。
【０１４３】
特定の実施形態では、アルソニウムカチオンは、
【化６３】
2018505286.tif 000065
からなる群から選択される。
【０１４４】
ある特定の実施形態では、重合触媒は、任意選択で置換されている窒素含有複素環のカルボン酸塩を含む。ある特定の実施形態では、窒素含有複素環は、芳香族複素環である。ある特定の実施形態では、任意選択で置換されている窒素含有複素環は、ピリジン、イミダゾール、ピロリジン、ピラゾール、キノリン、チアゾール、ジチアゾール、オキサゾール、トリアゾール、ピラゾール（pyrazolem）、イソオキサゾール、イソチアゾール、テトラゾール、ピラジン、チアジン、およびトリアジンからなる群から選択される。
【０１４５】
ある特定の実施形態では、窒素含有複素環は、四級化された窒素原子を含む。ある特定の実施形態では、窒素含有複素環は、イミニウム部分、例えば、
【化６４】
2018505286.tif 000066
を含む。ある特定の実施形態では、任意選択で置換されている窒素含有複素環は、ピリジニウム、イミダゾリウム、ピロリジニウム、ピラゾリウム、キノリニウム、チアゾリウム、ジチアゾリウム、オキサゾリウム、トリアゾリウム、イソオキサゾリウム、イソチアゾリウム、テトラゾリウム、ピラジニウム、チアジニウム、およびトリアジニウムからなる群から選択される。
【０１４６】
ある特定の実施形態では、窒素含有複素環は、環窒素原子を介して金属錯体に連結している。ある特定の実施形態では、それに対して結合がなされる環窒素は、それによって四級化されており、ある特定の実施形態では、金属錯体への連結は、Ｎ−Ｈ結合の代わりをし、それによって窒素原子は中性のままである。ある特定の実施形態では、任意選択で置換されているＮ−連結窒素含有複素環は、ピリジニウム誘導体である。ある特定の実施形態では、任意選択で置換されているＮ−連結窒素含有複素環は、イミダゾリウム誘導体である。ある特定の実施形態では、任意選択で置換されているＮ−連結窒素含有複素環は、チアゾリウム誘導体である。ある特定の実施形態では、任意選択で置換されているＮ−連結窒素含有複素環は、ピリジニウム誘導体である。
【０１４７】
ある特定の実施形態では、重合触媒は、
【化６５】
2018505286.tif 000067
のカルボン酸塩を含む。ある特定の実施形態では、環Ａは、任意選択で置換されている、５〜１０員ヘテロアリール基である。ある特定の実施形態では、環Ａは、任意選択で置換されている、６員ヘテロアリール基である。ある特定の実施形態では、環Ａは、縮合複素環の環である。ある特定の実施形態では、環Ａは、任意選択で置換されているピリジル基である。
【０１４８】
特定の実施形態では、窒素含有複素環式カチオンは、
【化６６】
2018505286.tif 000068
からなる群から選択される。
【０１４９】
ある特定の実施形態では、重合触媒は、
【化６７】
2018505286.tif 000069
のカルボン酸塩を含み、式中、各Ｒ１、Ｒ２、およびＲ３は、独立に、上記で定義され、かつ本明細書におけるクラスおよびサブクラスにおいて記載されている通りである。
【０１５０】
ある特定の実施形態では、重合触媒は、
【化６８】
2018505286.tif 000070
のカルボン酸塩を含み、式中、各Ｒ１およびＲ２は、独立に、上記で定義され、かつ本明細書におけるクラスおよびサブクラスにおいて記載されている通りである。
【０１５１】
ある特定の実施形態では、重合触媒は、
【化６９】
2018505286.tif 000071
のカルボン酸塩を含み、式中、各Ｒ１、Ｒ２、およびＲ３は、独立に、上記で定義され、かつ本明細書におけるクラスおよびサブクラスにおいて記載されている通りである。
【０１５２】
ある特定の実施形態では、重合触媒は、
【化７０】
2018505286.tif 000072
のカルボン酸塩を含み、式中、Ｒ１、Ｒ２、Ｒ６、およびＲ７のそれぞれは、上記で定義され、かつ本明細書におけるクラスおよびサブクラスにおいて記載されている通りである。
【０１５３】
ある特定の実施形態では、Ｒ６およびＲ７は、それぞれ独立に、Ｃ１〜２０脂肪族；Ｃ１〜２０ヘテロ脂肪族；フェニル、および８〜１０員アリールからなる群から選択される任意選択で置換されている基である。ある特定の実施形態では、Ｒ６およびＲ７は、それぞれ独立に、任意選択で置換されているＣ１〜２０脂肪族である。ある特定の実施形態では、Ｒ６およびＲ７は、それぞれ独立に、任意選択で置換されているＣ１〜２０ヘテロ脂肪族である。ある特定の実施形態では、Ｒ６およびＲ７は、それぞれ独立に、任意選択で置換されているフェニルまたは８〜１０員アリールである。ある特定の実施形態では、Ｒ６およびＲ７は、それぞれ独立に、任意選択で置換されている５〜１０員ヘテロアリールである。ある特定の実施形態では、Ｒ６およびＲ７は、介在する原子と一緒になって、任意選択で置換されているＣ３〜Ｃ１４炭素環、任意選択で置換されているＣ３〜Ｃ１４複素環、任意選択で置換されているＣ６〜Ｃ１０アリール、および任意選択で置換されている５〜１０員ヘテロアリールからなる群から選択される１個もしくは複数の環を形成することができる。ある特定の実施形態では、Ｒ６およびＲ７は、それぞれ独立に、任意選択で置換されているＣ１〜６脂肪族である。ある特定の実施形態では、Ｒ６およびＲ７は、出現する毎に独立に、メチル、エチル、プロピル、ブチル、ペンチル、ヘキシル、ヘプチル、オクチル、またはベンジルである。ある特定の実施形態では、Ｒ６およびＲ７は、出現する毎に独立に、ペルフルオロである。ある特定の実施形態では、Ｒ６およびＲ７は、出現する毎に独立に、−ＣＦ２ＣＦ３である。
【０１５４】
ある特定の実施形態では、重合触媒は、
【化７１】
2018505286.tif 000073
のカルボン酸塩を含み、式中、各Ｒ１およびＲ２は、独立に、上記で定義され、かつ本明細書におけるクラスおよびサブクラスにおいて記載されている通りである。
【０１５５】
ある特定の実施形態では、重合触媒は、
【化７２】
2018505286.tif 000074
のカルボン酸塩を含み、式中、各Ｒ１、Ｒ２、およびＲ３は、独立に、上記で定義され、かつ本明細書におけるクラスおよびサブクラスにおいて記載されている通りである。
【０１５６】
ある特定の実施形態では、カチオンは、
【化７３】
2018505286.tif 000075
であり、式中、各Ｒ１およびＲ２は、独立に、上記で定義され、かつ本明細書におけるクラスおよびサブクラスにおいて記載されている通りである。
【０１５７】
ある特定の実施形態では、重合触媒は、
【化７４】
2018505286.tif 000076
のカルボン酸塩を含み、式中、各Ｒ１およびＲ２は、独立に、上記で定義され、かつ本明細書におけるクラスおよびサブクラスにおいて記載されている通りである。
【０１５８】
ある特定の実施形態では、重合触媒は、
【化７５】
2018505286.tif 000077
のカルボン酸塩を含み、式中、各Ｒ１、Ｒ２、およびＲ３は、独立に、上記で定義され、かつ本明細書におけるクラスおよびサブクラスにおいて記載されている通りである。
【０１５９】
ある特定の実施形態では、重合触媒は、
【化７６】
2018505286.tif 000078
のカルボン酸塩を含み、式中、各Ｒ１およびＲ２は、独立に、上記で定義され、かつ本明細書におけるクラスおよびサブクラスにおいて記載されている通りである。ある特定の実施形態では、適切な触媒は、遷移金属化合物を含む。ある特定の実施形態では、適切な触媒は、酸触媒を含む。ある特定の実施形態では、触媒は、不均一系触媒である。
【０１６０】
ある特定の実施形態では、上記のカチオン性官能基のいずれかは、固体担持体に結合している。適切な固体担持体の例は、ポリマー固体（例えば、ポリマーのビーズ、フィルム、繊維、布帛、粒子など）ならびに無機固体（例えば、粘土、シリカ、アルミナ、珪藻土、セラミック、金属酸化物、鉱物繊維ビーズまたは粒子など）を含む。このような担持されたカチオン性官能基の具体例は、アンモニウム基で官能化されたポリスチレン樹脂ビーズ、ホスホニウム基で官能化されたポリスチレン樹脂ビーズ、およびグアニジニウム基で官能化されたポリスチレン樹脂ビーズを含む。このような担持されたカチオン性官能基の具体例は、アンモニウム基で官能化されたシリカ粒子、ホスホニウム基で官能化されたアルミナ粒子、およびグアニジニウム基で官能化されたセラミックビーズを含む。ある特定の実施形態では、重合触媒は、上記の担持された固体カチオン性官能基のいずれかのカルボン酸塩を含む。ある特定の実施形態では、重合触媒は、上記の担持された固体カチオン性官能基のいずれかのアクリル酸塩を含む。
【０１６１】
ある特定の実施形態では、重合触媒は、カチオン性固体を含み、カチオンは金属原子を含む。ある特定の実施形態では、重合触媒は、上記の担持された固体カチオン性金属原子のいずれかのカルボン酸塩を含む。ある特定の実施形態では、重合触媒は、上記の担持された固体カチオン性金属原子のいずれかのアクリル酸塩を含む。
式（Ｉ）および／または（ＩＩ）のポリプロピオラクトン鎖を含有するＰＰＬ組成物からアクリル酸を調製するための方法
【０１６２】
他の態様では、アクリル酸を生成するための方法であって、本明細書に記載のポリプロピオラクトン組成物のいずれかを加熱して、アクリル酸を生成することを含む、方法を提供する。例えば、一部の変形形態では、ポリプロピオラクトン組成物は、
（ａ）構造
【化７７】
2018505286.tif 000079
を有するアクリレート末端基、または構造
【化７８】
2018505286.tif 000080
を有するヒドロアクリレート末端基、および
（ｂ）構造
【化７９】
2018505286.tif 000081
を有する繰り返し単位を含むポリマー鎖
を独立に含むポリプロピオラクトンポリマーまたはその塩を含み、
アクリレート末端基またはヒドロアクリレート末端基は、ポリマー鎖のアルキル末端をキャップする。
【０１６３】
上記のある特定の変形形態では、（ｉ）ポリプロピオラクトンポリマーまたはその塩は、約４０，０００ｇ／ｍｏｌに等しいかもしくはそれ未満のＭｎを有するか、（ｉｉ）ポリプロピオラクトン組成物は、約２．０に等しいかもしくはそれ未満の多分散性を有するか、または（ｉｉｉ）ポリプロピオラクトン組成物中の少なくとも９０重量％のポリプロピオラクトンポリマーもしくはその塩は、アクリレート末端基もしくはヒドロアクリレート末端基を有するか、または（ｉ）〜（ｉｉｉ）の任意の組合せである。このような方法から生成された、得られたアクリル酸は、高度な純度を有する。
【０１６４】
別の態様では、アクリル酸を生成するための方法であって、式（Ｉ）のポリプロピオラクトン鎖
【化８０】
2018505286.tif 000082
（式中、ｎは、１０〜約１，０００の整数であり、Ｙは、−Ｈまたはカチオンのいずれかである）を含有するポリプロピオラクトン（ＰＰＬ）組成物を加熱（例えば、熱分解）して、アクリル酸を遊離させることを含む、方法を提供する。
【０１６５】
別の態様では、アクリル酸を生成するための方法であって、式（ＩＩ）のポリプロピオラクトン鎖
【化８１】
2018505286.tif 000083
（式中、ｎは、１０〜約１，０００の整数であり、Ｙは、−Ｈまたはカチオンのいずれかである）を含有するＰＰＬ組成物を加熱して、アクリル酸を遊離させることを含む、方法を提供する。
【０１６６】
一部の実施形態では、ＰＰＬ組成物は、アクリレート末端基またはヒドロアクリレート末端基を伴わないポリプロピオラクトン鎖と比較して、（例えば、少なくとも約３０重量％、４０重量％、５０重量％、６０重量％、７０重量％、８０重量％、９０重量％）の式（Ｉ）または（ＩＩ）のポリプロピオラクトン鎖を含む。
【０１６７】
熱分解時に、（Ｉ）のアクリレート末端基は、１モルのアクリル酸を遊離するように働き、（ＩＩ）のヒドロキシル基は、１モルの水と１モルのアクリル酸を遊離するように働く。したがって、式（ＩＩ）のポリプロピオラクトン鎖は、高度に純粋な形態の水性または水含有アクリル酸（例えば、０．１％、１％、５％、１０％、２５％、５０％、９９％の水、またはこれらの値の任意の２つを含めた範囲の水を含むアクリル酸）の調製に特に適している。ある特定の実施形態では、これらの水性または水含有アクリル酸の形態は、別の方式で高度に純粋であり、このことは、これらが（５％未満、４％未満、３％未満、２％未満、１％未満、０．５％未満、０．１％未満、０．０１％未満、０．００１％未満の不純物、またはこれらの値の任意の２つを含めた範囲の不純物）を有することを意味し、不純物は、本明細書に定義されているような、アルデヒド不純物、プロピレン酸化の生成物もしくは副生成物、および／または安定剤などを含む。
【０１６８】
ある特定の実施形態では、粗および／または精アクリル酸などのアクリル酸を調製するための方法は、本明細書に記載されている式（Ｉ）および／もしくは（ＩＩ）のポリプロピオラクトン鎖のいずれか、またはそれらを含むＰＰＬ組成物の熱分解を含む。式（Ｉ）および／または（ＩＩ）のポリプロピオラクトン鎖のアクリレートおよびヒドロキシル末端基は、いずれかの末端基が、それぞれアクリル酸またはアクリル酸および水に効率的に変換するので、アクリル酸への熱分解を改善することが見出された。
【０１６９】
ある特定の実施形態では、式（Ｉ）のポリプロピオラクトン鎖を含む組成物の生成（例えば、統合生成）のための方法であって
【化８２】
2018505286.tif 000084
（式中、ｎは、１０〜約１，０００の整数であり、Ｙは、−Ｈまたはカチオンのいずれかである）、式（ＩＩＩ）の化合物
【化８３】
2018505286.tif 000085
もしくはその塩、またはこれらの任意の２つもしくはそれ超の混合物（式中、ｐは０〜９である）からなる群から選択される連鎖移動剤の存在下でベータプロピオラクトンを重合させることを含む、方法を提供する。ある特定の実施形態では、組成物は、ポリプロピオラクトンをさらに含む。
【０１７０】
ある特定の実施形態では、ベータプロピオラクトンは、重合触媒の存在下で連鎖移動剤と接触させられる。ある特定の実施形態では、重合触媒は、
ａ）金属カチオンのアクリル酸塩、
ｂ）有機カチオンのアクリル酸塩、
ｃ）遷移金属化合物、
ｄ）酸触媒、および
ｅ）塩基触媒
からなる群から選択される。
【０１７１】
本明細書に記載されている重合触媒の任意の組合せを使用することもできる。
【０１７２】
ある特定の実施形態では、ベータプロピオラクトンは、５０℃超の温度で連鎖移動剤と接触させられる。ある特定の実施形態では、温度は、５０℃〜約２５０℃の範囲、または８０℃〜約２００℃の範囲、８０℃〜約１８０℃の範囲、または１００℃〜約２００℃の範囲、または１２０℃〜約１８０℃の範囲、または１４０℃〜約１６０℃の範囲内である。
【０１７３】
ある特定の実施形態では、形成されたポリプロピオラクトン組成物は、組成物中の少なくとも９０％、９５％、９９％、９９．５％、９９．８％または９９．９％のポリマー鎖が、アクリレート末端基を有することを特徴とする。
【０１７４】
ある特定の実施形態では、形成されたポリプロピオラクトン組成物は、組成物中の少なくとも９０％、９５％、９９％、９９．５％、９９．８％または９９．９％のポリマー鎖が、式（Ｉ）を有することを特徴とする。
【０１７５】
ある特定の実施形態では、ｎは、ポリプロピオラクトン組成物中、平均で、
１０〜５０、または
５０〜１００、または
１００〜１５０、または
１５０〜２５０、または
２５０〜３５０、または
３５０〜５００である。
【０１７６】
ある特定の実施形態では、ポリプロピオラクトン組成物は、２未満の多分散指数（ＰＤＩ）を有することを特徴とする。
【０１７７】
ある特定の実施形態では、ポリプロピオラクトン組成物は、１．８未満、または１．６未満、または１．５未満、または１．３未満、または１．２未満、または１．１未満のＰＤＩを有することを特徴とする。
【０１７８】
ある特定の実施形態では、式（Ｉ）および／または（ＩＩ）のポリプロピオラクトン鎖を含有するＰＰＬ組成物の熱分解は、連続的に（例えば、供給バッチ反応器または他の連続流反応器型式で）行われる。ある特定の実施形態では、連続的な熱分解プロセスを、連続的なアクリル酸の重合プロセス（例えば、ＳＡＰまたは別のＡＡ重合生成物を生成する重合プロセス）と連結させて、ＡＡ重合プロセスの消費速度と一致した速度でＡＡを得る。
【０１７９】
ある特定の実施形態では、この方法は、アクリル酸の重合プロセスへのアクリル酸供給物に安定剤を添加し、かつ／またはアクリル酸供給物から安定剤を除去する必要がないという利点を有する。したがって、ある特定の変形形態では、安定剤は使用されない。
式（Ｉ）および／または（ＩＩ）のポリプロピオラクトン鎖へのＢＰＬ変換
【０１８０】
提供された方法およびシステムに従って使用されるベータ−ラクトン供給原料ストリームは、いくつかの公知のＢＰＬ源の任意の１つまたは複数から提供され得る。ＢＰＬを作製する方法は、当技術分野で公知であり、ＵＳ６，８５２，８６５、ＵＳ８，４４５，７０３、ＵＳ８，７９６，４７５、ＷＯ２００４０８９９２３およびＷＯ２０１３１２６３７５に記載されているものを含む。一部の実施形態では、ＢＰＬを含む供給原料ストリームは、気体または液体として本明細書に記載されている反応ゾーンに入る。式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、気相または液相中のいずれかで行うことができ、未希釈で、またはキャリアガス、溶媒もしくは他の希釈剤の存在下で行うことができる。一部の実施形態では、ＢＰＬ供給原料ストリームは、未希釈である。
【０１８１】
ある特定の実施形態では、方法およびシステムは、エチレンオキシドの形成に直接的に統合して、したがってこの毒性かつ潜在的に爆発性の中間体の単離および貯蔵を回避することもできることを認識されたい。ある特定の実施形態では、プロセスでは、エチレンガスが供給され、このエチレンガスはエチレンオキシドに変換され、次いでエチレンオキシドは第２の反応に供給され、そこでカルボニル化が起こり、ＢＰＬを含む供給原料ストリームが生じる。
【０１８２】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、連続流型式で行われる。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、気相中、連続流型式で行われる。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、液相中、連続流型式で行われる。ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、液相中、バッチまたは半バッチ型式で行われる。式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、種々の条件下で行われ得る。ある特定の実施形態では、反応は、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの転換を促進する１種または複数のアクリレート触媒の存在下で行われ得る。
【０１８３】
ある特定の実施形態では、ＢＰＬを含む供給原料ストリームは、反応ゾーンにおいて反応ストリームに方向付けられ、そこで適切なアクリレート触媒と接触させられ、ＢＰＬの少なくとも一部は、式（Ｉ）および／または（ＩＩ）のポリプロピオラクトン鎖を含むアクリレート末端基またはヒドロアクリレート末端基を有するポリプロピオラクトンポリマーまたはその塩に変換される。一部の実施形態では、反応ゾーンは、式（Ｉ）および／または（ＩＩ）のポリプロピオラクトン鎖を含むアクリレート末端基またはヒドロアクリレート末端基を有するポリプロピオラクトンポリマーまたはその塩の形成に適した温度に維持される。一部の実施形態では、このような温度維持は、反応ゾーンからの熱の除去を含む。
【０１８４】
一部の実施形態では、ＢＰＬを含む供給原料ストリームは、第１の反応ゾーンにおいて反応ストリームに方向付けられ、そこで適切なアクリレート触媒と接触させられ、ＢＰＬの少なくとも一部は、式（Ｉ）および／または（ＩＩ）のポリプロピオラクトン鎖を含むアクリレート末端基またはヒドロアクリレート末端基を有するポリプロピオラクトンポリマーまたはその塩を含有する生成物ストリームに変換される。一部の実施形態では、第１の反応ゾーンは、式（Ｉ）および／または（ＩＩ）のポリプロピオラクトン鎖を含むアクリレート末端基またはヒドロアクリレート末端基を有するポリプロピオラクトンポリマーまたはその塩の形成に適した温度に維持される。一部の実施形態では、このような温度維持は、第１の反応ゾーンからの熱の除去を含む。
【０１８５】
ある特定の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの変換は、固体アクリレート触媒を利用し、その変換は、少なくとも部分的に気相中で行われる。ある特定の実施形態では、ベータラクトンの変換段階における固体アクリレート触媒は、固体アクリル酸触媒を含む。ある特定の実施形態では、ＢＰＬは、液体として導入され、固体アクリレート触媒と接触させられると、式（Ｉ）および／または（ＩＩ）のポリプロピオラクトン鎖を形成し、そのポリプロピオラクトン鎖はアクリル酸に熱分解され、アクリル酸は気体ストリームとして除去される。他の実施形態では、ＢＰＬは、気体として導入され、固体アクリレート触媒と接触させられると、式（Ｉ）および／または（ＩＩ）のポリプロピオラクトン鎖を含むアクリレート末端基またはヒドロアクリレート末端基を有するポリプロピオラクトンポリマーまたはその塩を形成し、そのポリプロピオラクトンポリマーまたはその塩はアクリル酸に熱分解され、このアクリル酸は気体ストリームとして除去される。
【０１８６】
ある特定の実施形態では、本明細書に記載されているプロセスは、プロセスにおけるその後の各段階で、前の段階からの流出物の本質的に全てを利用できるように、供給速度、反応速度、および反応器サイズがスケール変更されることを特徴とする。ある特定の実施形態では、方法は、ラクトン変換段階の温度および／または圧力、熱分解段階の温度および／または圧力、ならびにこれらのパラメーターのうちの任意の２つまたはそれ超の組合せからなる群から選択される１つまたは複数のシステムパラメーターをモジュレートする１つまたは複数のステップを含む。ある特定の実施形態では、このシステムパラメーターのモジュレーションは、各段階の単位時間当たりの変換率が前の段階の変換率と一致し、したがって前の段階の流出物を直接使用して、その後の段階に供給できるように行われる。ある特定の実施形態では、方法は、１つまたは複数の段階からの流出物を分析してその含量を評価する、１つまたは複数のステップを含む。ある特定の実施形態では、このような分析ステップは、分光法（例えば、赤外分光法、核磁気共鳴分光法、紫外または可視光線分光法など）、クロマトグラフィー（例えば、ガスまたは液体クロマトグラフィー）を行うことを含む。ある特定の実施形態では、このような分析は、流出物の化学組成のリアルタイムデータを提供するフロースルーまたはストップフローモードで行われる。ある特定の実施形態では、このようなデータは、上記のシステムパラメーターのうちの１つまたは複数を調整するプロンプトを提供するために使用される。
式（Ｉ）および／または（ＩＩ）のポリプロピオラクトン鎖の熱分解
【０１８７】
一態様では、ＢＰＬは、式（Ｉ）および／または（ＩＩ）の鎖を含むアクリレート末端基またはヒドロアクリレート末端基を有するポリプロピオラクトンポリマーまたはその塩を含有する中間体ＰＰＬ組成物の単離を伴わずに、ＧＡＡに変換される。一部の実施形態では、連鎖移動試薬の存在下でのＢＰＬの重合によって形成された式（Ｉ）および／または（ＩＩ）のポリプロピオラクトン鎖を含むアクリレート末端基またはヒドロアクリレート末端基を有するポリプロピオラクトンポリマーまたはその塩は、同じ反応ゾーンにおいて熱分解によってアクリル酸（例えば、ＧＡＡ）に同時に変換される（例えば、「ワンポット」方法）。一部の実施形態では、式（Ｉ）および／または（ＩＩ）のポリプロピオラクトン鎖を含むアクリレート末端基またはヒドロアクリレート末端基を有するポリプロピオラクトンポリマーまたはその塩へのＢＰＬの反応を支援する反応ゾーンは、式（Ｉ）および／または（ＩＩ）のポリプロピオラクトン鎖を含むアクリレート末端基またはヒドロアクリレート末端基を有するポリプロピオラクトンポリマーまたはその塩の熱による分解によってアクリル酸が生成されるように、そのポリプロピオラクトンポリマーまたはその塩の熱分解温度またはそれ超の温度に維持される。いかなる特定の理論にも束縛されることを望むものではないが、このような実施形態では、ＢＰＬがアクリル酸と反応してポリマー鎖が開始すると、熱による分解によって、ポリマーはアクリル酸に分解し得ると考えられる。
【０１８８】
ある特定の実施形態では、式（Ｉ）および／または（ＩＩ）の鎖を含むアクリレート末端基またはヒドロアクリレート末端基を有するポリプロピオラクトンポリマーまたはその塩を含有するＰＰＬ組成物の生成物ストリームは、第１の反応ゾーンにおいて形成され、次いで第２の反応ゾーンに方向付けられ、第２の反応ゾーンは、式（Ｉ）および／または（ＩＩ）のポリプロピオラクトン鎖を含むアクリレート末端基またはヒドロアクリレート末端基を有するポリプロピオラクトンポリマーまたはその塩の熱による分解によってアクリル酸が生成されるように、式（Ｉ）および／または（ＩＩ）のポリプロピオラクトン鎖を含むアクリレート末端基またはヒドロアクリレート末端基を有するポリプロピオラクトンポリマーまたはその塩の熱分解温度またはそれ超の温度に維持される。一部の実施形態では、第１の反応ゾーンの温度は、第２の反応ゾーンの温度とは異なる。一部の実施形態では、第１の反応ゾーンの温度は、式（Ｉ）および／または（ＩＩ）のポリプロピオラクトン鎖を含むアクリレート末端基またはヒドロアクリレート末端基を有するポリプロピオラクトンポリマーまたはその塩の熱分解温度未満である。このような実施形態は、「２ステップによる」方法として説明することもでき、ここでＢＰＬの少なくとも一部は、式（Ｉ）および／または（ＩＩ）のポリプロピオラクトン鎖を含むアクリレート末端基またはヒドロアクリレート末端基を有するポリプロピオラクトンポリマーまたはその塩に変換された後、熱分解温度またはそれ超に維持された反応ゾーンに入る。一部の実施形態では、第２の反応ゾーンに入るＰＰＬ組成物は、ある量の未反応ＢＰＬを含有する。換言すれば、式（Ｉ）および／または（ＩＩ）のポリプロピオラクトン鎖を含むアクリレート末端基またはヒドロアクリレート末端基を有するポリプロピオラクトンポリマーまたはその塩の形成は、ＰＰＬ組成物が第２の反応ゾーンに入る前に完了する必要はない。このような場合、ＢＰＬは、第２の反応ゾーン内で、式（Ｉ）および／または（ＩＩ）のポリプロピオラクトン鎖を含むアクリレート末端基またはヒドロアクリレート末端基を有するポリプロピオラクトンポリマーまたはその塩に重合された後、熱分解され得る。
【０１８９】
「第１の反応ゾーン」および「第２の反応ゾーン」など、または「第１の反応器」または「第２の反応器」などへの言及は、反応ゾーンまたは反応器の順序を必ずしも暗示しないことを一般に理解すべきである。一部の変形形態では、このように言及することは、存在する反応ゾーンまたは反応器の数を示す。他の変形形態では、順序は、反応ゾーンまたは反応器が構成され、または使用される状況によって暗示され得る。
高吸収性ポリマーおよび物品
【０１９０】
また別の態様では、本明細書に記載の通り、式（Ｉ）および／または（ＩＩ）のポリプロピオラクトン鎖を含むアクリレート末端基またはヒドロアクリレート末端基を有するポリプロピオラクトンポリマーまたはその塩に由来するアクリル酸に少なくとも部分的に由来するポリアクリル酸を含む、高吸収性ポリマーを提供する。
【０１９１】
ある特定の実施形態では、式（Ｉ）のポリプロピオラクトン鎖
【化８４】
2018505286.tif 000086
（式中、ｎは、１０〜約１，０００の整数であり、Ｙは、−Ｈまたはカチオンである）の熱分解から形成されたアクリル酸に由来するポリアクリル酸を含む高吸収性ポリマーであって、約１０００百万分率未満の残留するモノエチレン性不飽和モノマーを含み、アルデヒド不純物またはプロピレンの酸化に由来する化合物を実質的に非含有である高吸収性ポリマーを提供する。
【０１９２】
ＳＡＰのモノマーＧＡＡ前駆体は、典型的にＳＡＰ、またはＳＡＰから作製した製品、例えば、おむつにおける残留する未反応モノマーの存在を防止または最小化するために、完了するまでまたは殆ど完了するまで反応する必要がある。本明細書に記載されている式（Ｉ）または（ＩＩ）のポリプロピオラクトン鎖を含むアクリレート末端基またはヒドロアクリレート末端基を有するポリプロピオラクトンポリマーまたはその塩から作製した、開示されているアクリル酸およびポリアクリル酸は、プロピレンの酸化に由来する化合物および／またはアルデヒド不純物を実質的に非含有である。したがって、開示されているアクリル酸は、より十分に反応して、ＳＡＰ中に組み込むのに適した、最小の残留する未反応アクリル酸を有するか、または残留する未反応アクリル酸を実質的に有さない、ポリアクリル酸、ポリアクリル酸ナトリウムおよび他のコポリマーを生成する。
【０１９３】
高吸収性ポリマーは、一般に、ラジカル開始剤（例えば、アゾビスイソブチロニトリル、ＡＩＢＮ）の存在下で水酸化ナトリウムとブレンドしたアクリル酸の重合から作製されて、ポリアクリル酸ナトリウム塩（ポリアクリル酸ナトリウムと称されることがある）を形成する。このポリマーは、現在、ＳＡＰの最も一般的なタイプの中にある。他の材料をまた使用して、高吸収性ポリマー、例えばとりわけポリアクリルアミドコポリマー、エチレン無水マレイン酸コポリマー、架橋カルボキシメチルセルロース、ポリビニルアルコールコポリマー、架橋ポリエチレンオキシド、およびポリアクリロニトリルのデンプングラフトコポリマーを作製する。高吸収性ポリマーは一般に、３つの方法：ゲル重合、懸濁重合または溶液重合のうちの１つを使用して作製される。
【０１９４】
ある特定の実施形態では、本明細書に記載されている式（Ｉ）または（ＩＩ）のポリプロピオラクトン鎖を含むアクリレート末端基またはヒドロアクリレート末端基を有するポリプロピオラクトンポリマーまたはその塩に由来する、ポリアクリル酸、ポリアクリル酸ナトリウム、およびアクリル酸から調製された高吸収性ポリマーは、約１０００百万分率未満、５００百万分率未満、２００百万分率未満、１００百万分率未満、５０百万分率未満または１０百万分率未満の、例えば不飽和アクリル酸モノマーに由来し得る残留するモノエチレン性不飽和モノマーを有する。ある特定の実施形態では、高吸収性ポリマーは、プロピレンの酸化に由来する化合物を実質的に非含有である。ある特定の実施形態では、高吸収性ポリマーは、約１０００百万分率未満、５００百万分率未満、２００百万分率未満、１００百万分率未満、５０百万分率未満または１０百万分率未満の、プロピレンの酸化に由来する化合物を含む。ある特定の実施形態では、高吸収性ポリマーは、アルデヒド不純物を実質的に非含有である。ある特定の実施形態では、高吸収性ポリマーは、約１０００百万分率未満、５００百万分率未満、２００百万分率未満、１００百万分率未満、５０百万分率未満または１０百万分率未満のアルデヒド不純物を含む。
【０１９５】
別の態様では、本明細書に開示されている高吸収性ポリマーのいずれかを含む物品を提供する。ある特定の実施形態では、物品は、使い捨ておむつ、トレーニングパンツ、成人用失禁下着または生理用ナプキンである。ある特定の実施形態では、物品は、使い捨ておむつである。
実施形態の列挙
【０１９６】
以下の列挙された実施形態は、本発明の一部の態様の代表的なものである。
１．式（Ｉ）のポリプロピオラクトン鎖を含むポリプロピオラクトン組成物の生成のための方法であって
【化８５】
2018505286.tif 000087
（式中、ｎは、１０〜約１，０００の整数であり、Ｙは、−Ｈまたはカチオンのいずれかである）、
式（ＩＩＩ）の連鎖移動剤
【化８６】
2018505286.tif 000088
もしくはその塩、またはこれらの任意の２つまたはそれ超の混合物（式中、ｐは、０〜９である）の存在下でベータプロピオラクトンを重合させるステップを含む、方法。
２．ベータプロピオラクトンが、重合触媒の存在下で連鎖移動剤と接触させられる、実施形態１の方法。
３．重合触媒が、
ａ）金属カチオンのアクリル酸塩、
ｂ）有機カチオンのアクリル酸塩、
ｃ）遷移金属化合物、
ｄ）酸触媒、および
ｅ）塩基触媒
からなる群から選択される、実施形態２の方法。
４．ベータプロピオラクトンが、５０℃超の温度で連鎖移動剤と接触させられる、実施形態１の方法。
５．温度が、５０℃〜約２５０℃の範囲内である、実施形態４の方法。
６．組成物中の少なくとも９０％のポリマー鎖が、アクリレート末端基を有する、実施形態１の方法。
７．組成物中の少なくとも９０％のポリマー鎖が、式（Ｉ）のポリプロピオラクトン鎖である、実施形態１の方法。
８．組成物が、２未満の多分散指数（ＰＤＩ）を有する、実施形態１の方法。
９．アクリル酸の生成のための方法であって、式（Ｉ）のポリプロピオラクトン鎖を加熱することを含む、方法
【化８７】
2018505286.tif 000089
（式中、ｎは、１０〜約１，０００の整数であり、Ｙは、−Ｈまたはカチオンのいずれかである）。
１０．式（Ｉ）のポリプロピオラクトン鎖を含むポリプロピオラクトン組成物であって
【化８８】
2018505286.tif 000090
（式中、ｎは、１０〜約１，０００の整数であり、Ｙは、−Ｈまたはカチオンのいずれかである）、
組成物中の少なくとも９０％のポリマー鎖が、式（Ｉ）を有する、ポリプロピオラクトン組成物。
１１．組成物が、２未満の多分散指数（ＰＤＩ）を有する、実施形態１０の組成物。
１２．式（Ｉ）のポリプロピオラクトン鎖を含む反応ストリームであって
【化８９】
2018505286.tif 000091
（式中、ｎは、１０〜約１，０００の整数であり、Ｙは、−Ｈまたはカチオンのいずれかである）、
反応ストリームが、少なくとも約５００ｋｇ／時間の割合でアクリル酸を生成する、反応ストリーム。
１３．式（Ｉ）のポリプロピオラクトン鎖
【化９０】
2018505286.tif 000092
（式中、ｎは、１０〜約１，０００の整数であり、Ｙは、−Ｈまたはカチオンのいずれかである）の熱分解から形成されたアクリル酸に由来するポリアクリル酸を含む高吸収性ポリマーであって、高吸収性ポリマーが、約１０００百万分率未満の残留するモノエチレン性不飽和モノマーを含み、アルデヒド不純物またはプロピレンの酸化に由来する化合物を実質的に非含有である、高吸収性ポリマー。
１４．実施形態１３の高吸収性ポリマーを含む、物品。
１５．使い捨ておむつである、実施形態１４の物品。
１６．ポリプロピオラクトン組成物を生成するための方法であって、ベータプロピオラクトンおよび式（ＩＩＩ）の少なくとも１つの化合物またはその塩を合わせて、ポリプロピオラクトン組成物を生成することを含み、
式（ＩＩＩ）の少なくとも１つの化合物が、構造
【化９１】
2018505286.tif 000093
（式中、各ｐは、独立に、０〜９の整数である）を独立に有し、
ポリプロピオラクトン組成物が、
（ａ）構造
【化９２】
2018505286.tif 000094
を有するアクリレート末端基、および
（ｂ）構造
【化９３】
2018505286.tif 000095
を有する繰り返し単位を含むポリマー鎖
を独立に含むポリプロピオラクトンポリマーまたはその塩を含み、
アクリレート末端基が、ポリマー鎖のアルキル末端をキャップし、
（１）ポリプロピオラクトン組成物が、約４０，０００ｇ／ｍｏｌに等しいかもしくはそれ未満のＭｎを有するか、または
（２）ポリプロピオラクトン組成物が、約２．０に等しいかもしくはそれ未満の多分散性を有するか、または
（３）ポリプロピオラクトン組成物の少なくとも９０重量％が、アクリレート末端基を有するポリプロピオラクトンポリマーもしくはその塩を含むか、または
（１）〜（３）の任意の組合せ
である、方法。
１７．ポリプロピオラクトンポリマーまたはその塩が、式（Ｉ）の構造
【化９４】
2018505286.tif 000096
（式中、
ｎは、１０〜１，０００の整数であり、
Ｙは、−Ｈまたはカチオンである）
を独立に有する、実施形態１６の方法。
１８．ベータプロピオラクトンおよび式（ＩＩＩ）の少なくとも１つの化合物またはその塩が、重合触媒とさらに合わせられる、実施形態１６または１７の方法。
１９．重合触媒が、
ａ）金属カチオンのアクリル酸塩、
ｂ）有機カチオンのアクリル酸塩、
ｃ）遷移金属化合物、
ｄ）酸触媒、および
ｅ）塩基触媒、
またはこれらの任意の組合せからなる群から選択される、実施形態１８の方法。
２０．ベータプロピオラクトンが、５０℃超の温度で式（ＩＩＩ）の少なくとも１つの化合物またはその塩と合わせられる、実施形態１６〜１９のいずれか１つの方法。
２１．温度が、１４０℃〜２００℃の範囲内である、実施形態２０の方法。
２２．ポリプロピオラクトン組成物の少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％、または少なくとも９９．９重量％が、アクリレート末端基を有するポリプロピオラクトンポリマーまたはその塩を含む、実施形態１６〜２１のいずれか１つの方法。
２３．ポリプロピオラクトン組成物の少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％、または少なくとも９９．９重量％が、式（Ｉ）の構造を有するポリプロピオラクトンポリマーまたはその塩を含む、実施形態１７〜２２のいずれか１つの方法。
２４．ポリプロピオラクトン組成物が、１．９未満、１．８未満、１．７未満、１．６未満、１．５未満、１．４未満、１．３未満、１．２未満、１．１未満もしくは１未満、または１〜２、１〜１．９、１〜１．８、１〜１．７、１〜１．６もしくは１〜１．５の多分散指数（ＰＤＩ）を有する、実施形態１６〜２３のいずれか１つの方法。
２５．ポリプロピオラクトン組成物が、３５，０００ｇ／ｍｏｌ未満、３０，０００ｇ／ｍｏｌ未満、３５，０００ｇ／ｍｏｌ未満、３０，０００ｇ／ｍｏｌ未満、２５，０００ｇ／ｍｏｌ未満、２０，０００ｇ／ｍｏｌ未満、１５，０００ｇ／ｍｏｌ未満、１０，０００ｇ／ｍｏｌ未満、５，０００ｇ／ｍｏｌ未満、４，０００ｇ／ｍｏｌ未満、３，０００ｇ／ｍｏｌ未満、２，０００ｇ／ｍｏｌ未満もしくは１，０００ｇ／ｍｏｌ未満、または１，０００ｇ／ｍｏｌ〜３５，０００ｇ／ｍｏｌ、１，０００ｇ／ｍｏｌ〜３０，０００ｇ／ｍｏｌ、１，０００ｇ／ｍｏｌ〜２５，０００ｇ／ｍｏｌ、１，０００ｇ／ｍｏｌ〜２０，０００ｇ／ｍｏｌ、１，０００ｇ／ｍｏｌ〜１５，０００ｇ／ｍｏｌもしくは１，０００ｇ／ｍｏｌ〜１０，０００ｇ／ｍｏｌのＭｎを有する、実施形態１６〜２４のいずれか１つの方法。
２６．ｐが、０である、実施形態１６〜２５のいずれか１つの方法。
２７．式（ＩＩＩ）の少なくとも１つの化合物の塩またはその塩が、ベータプロピオラクトンと合わせられる、実施形態１６〜２６のいずれか１つの方法。
２８．式（ＩＩＩ）の少なくとも１つの化合物またはその塩が、
【化９５】
2018505286.tif 000097
またはこれらの組合せ（式中、Ａ＋は、第Ｉ族カチオンまたは第ＩＩ族カチオンである）である、実施形態１６〜２７のいずれか１つの方法。
２９．Ａ＋が、Ｎａ＋またはＫ＋である、実施形態２８の方法。
３０．式（ＩＩＩ）の少なくとも１つの化合物またはその塩が、
【化９６】
2018505286.tif 000098
またはこれらの組合せである、実施形態２８の方法。
３１．アクリル酸を生成するための方法であって、ポリプロピオラクトン組成物を加熱してアクリル酸を生成することを含み、
ポリプロピオラクトン組成物が、
（ａ）構造
【化９７】
2018505286.tif 000099
を有するアクリレート末端基、または構造
【化９８】
2018505286.tif 000100
を有するヒドロアクリレート末端基、および
（ｂ）構造
【化９９】
2018505286.tif 000101
を有する繰り返し単位を含むポリマー鎖
を独立に含むポリプロピオラクトンポリマーまたはその塩を含み、
アクリレート末端基またはヒドロアクリレート末端基が、ポリマー鎖のアルキル末端をキャップし、
（１）ポリプロピオラクトン組成物が、約４０，０００ｇ／ｍｏｌに等しいかもしくはそれ未満のＭｎを有するか、または
（２）ポリプロピオラクトン組成物が、約２．０に等しいかもしくはそれ未満のＰＤＩを有するか、または
（３）ポリプロピオラクトン組成物の少なくとも９０重量％が、アクリレート末端基を有するポリプロピオラクトンポリマーもしくはその塩を含むか、または
（１）〜（３）の任意の組合せ
である、方法。
３２．アクリル酸が、少なくとも約５００ｋｇ／時間の割合で生成される、実施形態３１の方法。
３３．ポリプロピオラクトン組成物の少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％、または少なくとも９９．９重量％が、アクリレート末端基を有するポリプロピオラクトンポリマーまたはその塩を含む、実施形態３１または３２の方法。
３４．ポリプロピオラクトン組成物が、１．９未満、１．８未満、１．７未満、１．６未満、１．５未満、１．４未満、１．３未満、１．２未満、１．１未満もしくは１未満、または１〜２、１〜１．９、１〜１．８、１〜１．７、１〜１．６もしくは１〜１．５の多分散指数（ＰＤＩ）を有する、実施形態３１〜３３のいずれか１つの方法。
３５．ポリプロピオラクトン組成物が、３５，０００ｇ／ｍｏｌ未満、３０，０００ｇ／ｍｏｌ未満、３５，０００ｇ／ｍｏｌ未満、３０，０００ｇ／ｍｏｌ未満、２５，０００ｇ／ｍｏｌ未満、２０，０００ｇ／ｍｏｌ未満、１５，０００ｇ／ｍｏｌ未満、１０，０００ｇ／ｍｏｌ未満、５，０００ｇ／ｍｏｌ未満、４，０００ｇ／ｍｏｌ未満、３，０００ｇ／ｍｏｌ未満、２，０００ｇ／ｍｏｌ未満もしくは１，０００ｇ／ｍｏｌ未満、または１，０００ｇ／ｍｏｌ〜３５，０００ｇ／ｍｏｌ、１，０００ｇ／ｍｏｌ〜３０，０００ｇ／ｍｏｌ、１，０００ｇ／ｍｏｌ〜２５，０００ｇ／ｍｏｌ、１，０００ｇ／ｍｏｌ〜２０，０００ｇ／ｍｏｌ、１，０００ｇ／ｍｏｌ〜１５，０００ｇ／ｍｏｌもしくは１，０００ｇ／ｍｏｌ〜１０，０００ｇ／ｍｏｌのＭｎを有する、実施形態３１〜３４のいずれか１つの方法。
３６．（ａ）構造
【化１００】
2018505286.tif 000102
を有するアクリレート末端基、または構造
【化１０１】
2018505286.tif 000103
を有するヒドロアクリレート末端基、および
（ｂ）構造
【化１０２】
2018505286.tif 000104
を有する繰り返し単位を含むポリマー鎖
を独立に含むポリプロピオラクトンポリマーまたはその塩を含む、ポリプロピオラクトン組成物であって、
アクリレート末端基またはヒドロアクリレート末端基が、ポリマー鎖のアルキル末端をキャップし、
（１）ポリプロピオラクトン組成物が、約４０，０００ｇ／ｍｏｌに等しいかもしくはそれ未満のＭｎを有するか、または
（２）ポリプロピオラクトン組成物が、約２．０に等しいかもしくはそれ未満のＰＤＩを有するか、または
（３）ポリプロピオラクトン組成物の少なくとも９０重量％が、アクリレート末端基もしくはヒドロアクリレート末端基を有するポリプロピオラクトンポリマーもしくはその塩を含むか、または
（１）〜（３）の任意の組合せ
である、ポリプロピオラクトン組成物。
３７．ポリプロピオラクトン組成物の少なくとも９０重量％、少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％、または少なくとも９９．９重量％が、アクリレート末端基またはヒドロアクリレート末端基を有するポリプロピオラクトンポリマーまたはその塩を含む、実施形態３６のポリプロピオラクトン組成物。
３８．ポリプロピオラクトン組成物が、１．９未満、１．８未満、１．７未満、１．６未満、１．５未満、１．４未満、１．３未満、１．２未満、１．１未満もしくは１未満、または１〜２、１〜１．９、１〜１．８、１〜１．７、１〜１．６もしくは１〜１．５の多分散指数（ＰＤＩ）を有する、実施形態３６または３７のポリプロピオラクトン組成物。
３９．ポリプロピオラクトン組成物が、３５，０００ｇ／ｍｏｌ未満、３０，０００ｇ／ｍｏｌ未満、３５，０００ｇ／ｍｏｌ未満、３０，０００ｇ／ｍｏｌ未満、２５，０００ｇ／ｍｏｌ未満、２０，０００ｇ／ｍｏｌ未満、１５，０００ｇ／ｍｏｌ未満、１０，０００ｇ／ｍｏｌ未満、５，０００ｇ／ｍｏｌ未満、４，０００ｇ／ｍｏｌ未満、３，０００ｇ／ｍｏｌ未満、２，０００ｇ／ｍｏｌ未満もしくは１，０００ｇ／ｍｏｌ未満、または１，０００ｇ／ｍｏｌ〜３５，０００ｇ／ｍｏｌ、１，０００ｇ／ｍｏｌ〜３０，０００ｇ／ｍｏｌ、１，０００ｇ／ｍｏｌ〜２５，０００ｇ／ｍｏｌ、１，０００ｇ／ｍｏｌ〜２０，０００ｇ／ｍｏｌ、１，０００ｇ／ｍｏｌ〜１５，０００ｇ／ｍｏｌもしくは１，０００ｇ／ｍｏｌ〜１０，０００ｇ／ｍｏｌのＭｎを有する、実施形態３６〜３８のいずれか１つのポリプロピオラクトン組成物。
４０．ポリプロピオラクトンポリマーまたはその塩が、式（Ｉ）または（ＩＩ）の構造
【化１０３】
2018505286.tif 000105
（式中、
ｎは、１０〜１，０００の整数であり、
Ｙは、−Ｈまたはカチオンである）
を独立に有する、実施形態３６〜３９のいずれか１つのポリプロピオラクトン組成物。
４１．ポリプロピオラクトン組成物を生成するための方法であって、ベータプロピオラクトンおよび水を合わせて、ポリプロピオラクトン組成物を生成することを含み、
ポリプロピオラクトン組成物が、
（ａ）構造
【化１０４】
2018505286.tif 000106
を有するヒドロアクリレート末端基、および
（ｂ）構造
【化１０５】
2018505286.tif 000107
を有する繰り返し単位を含むポリマー鎖
を独立に含むポリプロピオラクトンポリマーまたはその塩を含み、
ヒドロアクリレート末端基が、ポリマー鎖のアルキル末端をキャップし、
（１）ポリプロピオラクトン組成物が、約４０，０００ｇ／ｍｏｌに等しいかもしくはそれ未満のＭｎを有するか、または
（２）ポリプロピオラクトン組成物が、約２．０に等しいかもしくはそれ未満のＰＤＩを有するか、または
（３）ポリプロピオラクトン組成物の少なくとも９０重量％が、ヒドロアクリレート末端基を有するポリプロピオラクトンポリマーもしくはその塩を含むか、または
（１）〜（３）の任意の組合せ
である、方法。
４２．ポリプロピオラクトン組成物の少なくとも９０重量％、少なくとも９５重量％、少なくとも９６重量％、少なくとも９７重量％、少なくとも９８重量％、少なくとも９９重量％、少なくとも９９．１％、少なくとも９９．２重量％、少なくとも９９．３重量％、少なくとも９９．４重量％、少なくとも９９．５重量％、少なくとも９９．６重量％、少なくとも９９．７重量％、少なくとも９９．８重量％、または少なくとも９９．９重量％が、ヒドロアクリレート末端基を有するポリプロピオラクトンポリマーまたはその塩を含む、実施形態４１の方法。
４３．ポリプロピオラクトン組成物が、１．９未満、１．８未満、１．７未満、１．６未満、１．５未満、１．４未満、１．３未満、１．２未満、１．１未満もしくは１未満、または１〜２、１〜１．９、１〜１．８、１〜１．７、１〜１．６もしくは１〜１．５の多分散指数（ＰＤＩ）を有する、実施形態４１または４２の方法。
４４．ポリプロピオラクトン組成物が、３５，０００ｇ／ｍｏｌ未満、３０，０００ｇ／ｍｏｌ未満、３５，０００ｇ／ｍｏｌ未満、３０，０００ｇ／ｍｏｌ未満、２５，０００ｇ／ｍｏｌ未満、２０，０００ｇ／ｍｏｌ未満、１５，０００ｇ／ｍｏｌ未満、１０，０００ｇ／ｍｏｌ未満、５，０００ｇ／ｍｏｌ未満、４，０００ｇ／ｍｏｌ未満、３，０００ｇ／ｍｏｌ未満、２，０００ｇ／ｍｏｌ未満もしくは１，０００ｇ／ｍｏｌ未満、または１，０００ｇ／ｍｏｌ〜３５，０００ｇ／ｍｏｌ、１，０００ｇ／ｍｏｌ〜３０，０００ｇ／ｍｏｌ、１，０００ｇ／ｍｏｌ〜２５，０００ｇ／ｍｏｌ、１，０００ｇ／ｍｏｌ〜２０，０００ｇ／ｍｏｌ、１，０００ｇ／ｍｏｌ〜１５，０００ｇ／ｍｏｌもしくは１，０００ｇ／ｍｏｌ〜１０，０００ｇ／ｍｏｌのＭｎを有する、実施形態４１〜４３のいずれか１つの方法。
４５．高吸収性ポリマーを生成する方法であって、
実施形態３６〜４０のいずれか１つのポリプロピオラクトン組成物、または実施形態１６〜３０および４１〜４４のいずれか１つの方法に従って調製されたポリプロピオラクトン組成物を熱分解して、アクリル酸を生成すること；および
水酸化ナトリウムとブレンドしたアクリル酸を、ラジカル開始剤の存在下で重合させて、高吸収性ポリマーを生成すること
を含む、方法。
４６．実施形態４５の方法に従って生成された、高吸収性ポリマー。
４７．式（Ｉ）のポリプロピオラクトン鎖を含む反応ストリームであって
【化１０６】
2018505286.tif 000108
（式中、
ｎは、１０〜約１，０００の整数であり、
Ｙは、−Ｈまたはカチオンである）、
反応ストリームが、少なくとも約５００ｋｇ／時間の割合でアクリル酸を生成する、反応ストリーム。
４８．式（Ｉ）のポリプロピオラクトン鎖
【化１０７】
2018505286.tif 000109
（式中、ｎは、１０〜約１，０００の整数であり、
Ｙは、−Ｈまたはカチオンである）の熱分解から形成されたアクリル酸に由来するポリアクリル酸を含む高吸収性ポリマーであって、高吸収性ポリマーが、約１０００百万分率未満の残留するモノエチレン性不飽和モノマーを含み、アルデヒド不純物またはプロピレンの酸化に由来する化合物を実質的に非含有である、高吸収性ポリマー。
４９．１００ｐｐｍ未満のアルデヒド不純物またはプロピレンの酸化に由来する化合物が、高吸収性ポリマー中に存在する、実施形態４８の高吸収性ポリマー。
５０．１０，０００ｐｐｍ未満のアルデヒド不純物またはプロピレンの酸化に由来する化合物が、高吸収性ポリマー中に存在する、実施形態４８の高吸収性ポリマー。
５１．１０ｐｐｍ未満のアルデヒド不純物である、実施形態４８の高吸収性ポリマー。
５２．実施形態４６、４８〜４１のいずれか１つの高吸収性ポリマーを含む、物品。
５３．使い捨ておむつである、実施形態５２の物品。
【０１９７】
上記は本発明の特定の非限定的な実施形態の説明である。したがって、本明細書において記載した本発明の実施形態は、本発明の原理の適用の単に例示であることを理解すべきである。本明細書において例示した実施形態の詳細への言及は、特許請求の範囲を限定することを意図せず、特許請求の範囲自体が、本発明に不可欠であると見なされるフィーチャを説明する。
【実施例】
【０１９８】
以下の実施例は、単に例示的なものであり、いかなる方式でも本開示のいずれの態様も限定することを意味しない。
（実施例１）式（Ｉ）のポリプロピオラクトン鎖を形成するためのＥＯのカルボニル化およびＢＰＬの重合。
【０１９９】
ステップ１．乾燥窒素下、３００ｍＬのＰａｒｒ高圧反応器に、カルボニル化触媒１（［（ＴＰＰ）Ａｌ（ＴＨＦ）２］［Ｃｏ（ＣＯ）４］、２８６ｍｇ、０．３ｍｍｏｌ）および乾燥脱酸素ＴＨＦ８５ｍＬを充填する。
【化１０８】
2018505286.tif 000110
【０２００】
反応器を４５℃に加熱し、５００ｒｐｍでかき混ぜ、ＣＯを用いて１５０ｐｓｉまで加圧する。反応器の温度が安定した後、ＥＯ（３０６ｍｍｏｌ）１３．５ｇを、６００ｐｓｉのＣＯ下で注入する。反応混合物を、ＥＯ注入後２１０分間、６００ｐｓｉに維持し、次いでＣＯ圧力を周囲圧力にゆっくり緩和し、ＢＰＬを次のステップに持ち越す。
【０２０１】
ステップ２．重合触媒２の溶液を、窒素下で反応器（ＰＰＮＴＦＡ、１．９８ｇ、塩化メチレン５ｍＬ中３．０ｍｍｏｌ）に添加する。
【化１０９】
2018505286.tif 000111
【０２０２】
アクリル酸連鎖移動剤を、窒素下で反応器に添加する。混合物を、反応器内で４５℃で１６時間撹拌する。重合を、ＭｅＯＨ中１％ＨＣｌ３３ｍＬの添加によってクエンチする。次いで、ＭｅＯＨ２５０ｍＬを添加して、式（Ｉ）のポリマーを沈殿させる。反応器を空にし、ＣＨＣｌ３２０ｍＬで洗浄する。収集した反応混合物および洗浄液を合わせ、濾過して、白色固体を得る。固体を、ＭｅＯＨ１００ｍＬで洗浄し、ＣＨＣｌ３４０ｍＬに溶解させ、ＭｅＯＨ３００ｍＬ中で再沈殿させる。沈殿物を濾過し、ＭｅＯＨ２００ｍＬで洗浄し、真空オーブンにおいて４０℃で１６時間乾燥させて、式（Ｉ）のポリプロピオラクトン鎖を提供する。
（実施例２）式（Ｉ）のポリプロピオラクトン鎖の熱分解
【０２０３】
５０ｍＬの丸底フラスコにおいて、砂１０ｇ、実施例１の式（Ｉ）のポリプロピオラクトン鎖２．０ｇ、およびＭＥＨＱ（ヒドロキノンモノメチルエーテル）８．６ｍｇを合わせ、混合物を磁気撹拌子で撹拌する。システム全体を真空下に設定し、圧力が５００ｍＴｏｒｒに達したら閉鎖する。次いで、ポリマーを含むフラスコを、加熱マントルに入れ、２１０℃に加熱すると同時に、受入れ用フラスコを、ドライアイス／アセトン浴に浸漬する。アクリル酸を、加熱したフラスコにおいてポリマーから遊離させ、受入れ用フラスコに真空移動させる。受入れ用フラスコにおいて液体がさらに凝縮しなくなったら、加熱を停止する。熱分解の最後に、受入れ用フラスコから透明な液体を回収する。アクリル酸は、アルデヒド不純物またはプロピレンの酸化に由来する化合物を実質的に非含有である。
（実施例３）アクリル酸のパイロット規模での生成。
【０２０４】
シェールガスプレイ（shale  gas  play）に近い第１の反応器に、シェールガス由来のＣ２生成物ストリームに由来する７５ｋｇ／時間のエチレンオキシドを供給する。第１の反応器は、反応器容積中１．５Ｍ濃度のベータプロピオラクトンが存在する定常状態条件で操作される。さらに、１５ｍｏｌ／時間の触媒１［（ＴＰＰ）Ａｌ（ＴＨＦ）２］［Ｃｏ（ＣＯ）４］を含有する４８５０Ｌ／時間の溶媒を反応器に供給する。反応器を、６００ｐｓｉｇの圧力の一酸化炭素に維持し、供給物および溶媒が、少なくとも２．５時間の滞留時間を有するようなサイズ（例えば、容積少なくとも１５，０００Ｌ）にする。これらの条件下で、約１７４０モル／時間のベータ−プロピオラクトンを含有する反応ストリームを生成する（１２５ｋｇ／時間）。
【０２０５】
ベータ−ラクトンストリームを、分離ユニットに方向付け、その分離ユニットは、そのストリームを、溶媒および触媒を含有する触媒リサイクルストリームと、ベータプロピオラクトンおよび溶媒を含むベータプロピオラクトンストリームに分離する。触媒リサイクルストリームは、第１の反応器に戻され、ベータプロピオラクトンストリームは、第２の反応器に供給され、そこでＰＰＮ−アクリレート（触媒２ａ）と接触させられる。
【化１１０】
2018505286.tif 000112
【０２０６】
アクリル酸連鎖移動剤を、窒素下で添加する。第２の反応器は、反応物が少なくとも３０分間の滞留時間を有するようなサイズ（例えば、容積１２５０Ｌ）の栓流反応器であり、ラクトンの全てが滞留時間中に消費されるような温度および触媒負荷に維持される。第２の反応器は、概ね１７４０モル／時間の式（Ｉ）のポリプロピオラクトン鎖を生成する（１２３ｋｇ／時間）。栓流反応器の流出物を、塩酸およびメタノールで処理して、ポリマーを沈殿させる。沈殿したポリマーを、ペレット化し、流動床反応器につないだホッパーに供給する。流動床反応器を、乾燥窒素を用いて１５０℃でスイープし、１時間当たり式（Ｉ）のポリプロピオラクトン鎖ペレット５００ｋｇの割合でホッパーから供給する。流動床からの窒素スイープを、凝縮器段階に方向付け、その凝縮器段階は、概ね４８０ｋｇ／時間の割合で液体の精アクリル酸ストリームを生成する。
（実施例４）連鎖移動剤の添加を伴わない、未希釈ＢＰＬのバッチ重合。
【０２０７】
重合を、ジャケット加熱器および積分ｉｎ−ｓｉｔｕ  ＩＲ分光計（ＲｅａｃｔＩＲ）を取り付けたＰａｒｒ圧力反応器において行った。重合触媒を、グローブボックス内で、窒素雰囲気下で反応器に充填して、酸素および湿気による汚染を回避した。この反応では、触媒がこの重合の開始剤として機能することを理解すべきである。次いで、反応器を密封し、グローブボックスから取り出し、ある温度（８０〜１００℃）に加熱し、その時点で、未希釈のｂＰＬを、激しく混合しながら１回のアリコートで添加した。初期発熱の後、重合が完了するまで、反応器を加熱して１４０℃の温度を維持した。重合の結果を、以下の表１に示す。
【表１】
2018505286.tif 000113
TBAAcr=アクリル酸テトラブチルアンモニウム
NaAcr=アクリル酸ナトリウム
TBAAc=酢酸テトラブチルアンモニウム
PPNAcr=アクリル酸ビス(トリフェニルホスフィン)イミニウム
（実施例５）アクリル酸（ＡＡ）による連鎖移動を用いる未希釈のＢＰＬのバッチ重合。
【０２０８】
ＢＰＬ重合を、アクリル酸を連鎖移動剤として重合混合物に添加したことを除き、先の実施例に従って、Ｐａｒｒ圧力反応器内でアクリル酸テトラブチルアンモニウム触媒を使用して行った。結果は、以下の表２にまとめられ、連鎖移動剤と触媒の比を８：１〜４７８：１で変えた実験を含む。アクリル酸の比が増大すると、より低い分子量のＰＰＬ組成物が生じた。各場合、ＮＭＲ分析は、組成物中のＰＰＬ鎖の本質的に全てが、アクリレート末端基を有することを示す。
【表２】
2018505286.tif 000114
（実施例６）ＢＰＬのＴＨＦ溶液の連続重合
【０２０９】
以下の実施例は、連続的な栓流反応器におけるベータプロピオラクトンからのポリ（プロピオラクトン）の生成を実証する。
ａ）実験１、アセテート触媒を用いるＢＰＬ重合
【０２１０】
０．１００Ｍ触媒溶液５００ｍＬを、窒素グローブボックスにおいて、酢酸テトラブチルアンモニウム（ＴＢＡ  ＯＡｃ、Ａｌｄｒｉｃｈ、９０℃において真空下で乾燥させた）１５．０８ｇをＴＨＦ（活性な３Åのモレキュラーシーブ上で乾燥させた）に溶解させることによって調製した。
【０２１１】
エチレンオキシドの連続的な触媒作用によるカルボニル化およびナノ濾過によって、ＴＨＦ中２４．７重量％のベータプロピオラクトン溶液（透過液）を得た。
【０２１２】
透過液および触媒溶液を、入口圧力変換器、および熱電対を備えて構成された出口、ｉｎ  ｓｉｔｕ  ＩＲプローブ、ならびに背圧レギュレーターを備える１／２インチ×２４．７５インチのジャケット付き静的ミキサーからなる８０℃の栓流反応器に供給した。透過液および触媒溶液を、それぞれ１．００および０．１００ｍＬ／分の割合で反応器に供給して、３４０：１のＢＰＬ：触媒比および２３分間の反応器滞留時間を提供した。反応器を１００ｐｓｉｇおよび８０℃に維持して７０分後に、ｉｎ  ｓｉｔｕプローブからのＩＲスペクトルは、＞９９％の変換を示したので、生成物を、メタノール５００ｍＬを含む収集ボトルに収集した。生成物を、この方式で１９８分間蓄積させ、次いで反応器を、ジオキサンにより１．００ｍＬ／分ですすいで、第２の収集容器にさらに２１８分間入れておいた。沈殿物を、濾過によってボトルから収集し、終夜風乾させて、ＰＰＬ５２．７ｇをくすんだ白色の粉末として得た（ＳＥＣ：Ｍｎ＝９６１０、Ｍｗ＝１６，７００；ＰＤＩ＝１．７；１ＨＮＭＲ（ＣＤＣｌ３）：δ４．３４、ｔ、２Ｈ、δ２．６４、ｔ、２Ｈ、δ６．３９、ｄｄ、０．００６６Ｈ、δ６．０９、ｄｄ、０．００６６Ｈ、δ５．８２、ｄｄ、０．００６６Ｈ、δ２．０３、ｓ、０．０２６Ｈ）。ＮＭＲスペクトルにおけるビニル共鳴に対するδ２．０３の酢酸共鳴の比は、ＰＰＬ鎖の概ね４３％がアクリレート末端基を含有し、鎖の概ね５７％がアセテート末端基を含有することを示唆している。
ｂ）実験２、アクリレート触媒を用いるＢＰＬ重合
【０２１３】
この実施例は、アクリル酸テトラブチルアンモニウム触媒を用いる連続ＢＰＬ重合を実証する。連続流重合を、重合触媒源を０．３７４ｇ／分で供給されるＴＨＦ中０．０４９ｍＭアクリル酸テトラブチルアンモニウムに変え、重合温度を１１２℃に上昇させ、滞留時間を１２０分に延長し、ＢＰＬ供給速度を、３．３６４ｇ／分の２０重量％ＢＰＬ溶液に増大したことを除いて、上記の実験１と同様の条件下で行った。この重合から収集したＰＰＬ生成物は、５，９３０ｇ／ｍｏｌのＭｎ、ならびに１２０℃およびせん断１／ｓで１，５７７ｃＰの粘度を有していた。ＮＭＲ分析は、組成物中のＰＰＬ鎖の本質的に全てが、アクリレート末端基を有することを示している。
【国際調査報告】
2018505286.tif 000129
2018505286.tif 000130